(57)【要約】【課題】金属カチオン含有化合物により改良されたポリマー製品を提供すること。【解決手段】ゴルフボール又はゴルフボールカバーとは異なりそして（ａ）有機ポリマー、及び（ｂ−Ｉ）ポリアクリル酸ナトリウム塩又はエチレン／メタクリル酸コポリマーのナトリウム塩及び（ｂ−ＩＩ）マンガンステアレートを含有する組成物から作られる、非農業用品。【選択図】なし【特許請求の範囲】
【請求項１】
非農業用品であって、該非農業用品がゴルフボール又はゴルフボールカバーとは異なり、そして
（ａ）有機ポリマー、及び
（ｂ−Ｉ）有機ポリマーの質量に対して、０．００１ないし９質量％の下記式（Ｉ）
【化１】
2009536678.tif 000039
[式中、
ｍは、ゼロとは異なり、
ｎは、ゼロ又はゼロとは異なり、
ｍ＋ｎは１０ないし１０×１０6を表し、及び
ｎがゼロとは異なる場合、ｍ／ｎの比は１／１００ないし１００／１を表し、
反復単位Ｘは、同一の定義又は異なる定義を有し得、
反復単位Ｙは、同一の定義又は異なる定義を有し得及び
反復単位Ｘ及びＹは、ランダム分布又はブロック分布を有し得、
Ｘは下記式（ＩＩ−１）で表される基を表し及びＹは下記式（ＩＩ−２）で表される基を表す
【化２】
2009536678.tif 000040
（式中、
Ｘ1、Ｘ2及びＸ3は、互いに独立して、水素原子、炭素原子数１ないし４のアルキル基又
はフェニル基を表し、
Ｙ1、Ｙ2及びＹ4は、互いに独立して、水素原子、炭素原子数１ないし４のアルキル基又
はフェニル基を表し、
Ｙ3は、水素原子、炭素原子数１ないし４のアルキル基、フェニル基又は基−Ｃ（Ｏ）−
Ｙ0を表し、
Ｘ0は、式−Ｏ-１／ｒＭr+、−Ｏ- Ｎ+（Ｒ1）4又は−Ｎ（Ｒ3）2で表される基を表し、
及びｎがゼロの場合、Ｘ0は付加的に基−ＯＨ又は−ＯＲ2を表し、
Ｙ0は、式−ＯＨ又は−Ｏ−Ｒ2で表される基を表し、
Ｍは、ｒが１、２、３又は４を表すｒ価の金属カチオンを表し、
基Ｒ1は、互いに独立して、水素原子、炭素原子数１ないし２０のアルキル基、炭素原子
数３ないし１２のシクロアルキル基又はフェニル基を表し、
Ｒ2は、炭素原子数１ないし２０のアルキル基又は炭素原子数３ないし１２のシクロアル
キル基を表し、及び
基Ｒ3は、互いに独立して、水素原子、炭素原子数１ないし２０のアルキル基又は炭素原
子数３ないし１２のシクロアルキル基を表す。）。]
で表される１種、２種又はそれ以上の化合物を含有する組成物から作られ、
但し、
１）成分（ｂ−Ｉ）は、成分（ａ）とは異なり、
２）式（Ｉ）で表される化合物が遷移金属カチオンを有しないか又は反復単位Ｘの１％までが遷移金属カチオンを含有する場合、組成物は更なる成分（ｂ−ＩＩ）として、１つ、２つ又はそれ以上の遷移金属の有機塩を含有し、      
３）式（Ｉ）で表される化合物において反復単位Ｘの１ないし１００％が遷移金属カチオンを含有する場合、成分（ｂ−ＩＩ）は所望により組成物中に存在し、
４）成分（ｂ−ＩＩ）は、成分（ｂ−Ｉ）とは異なり；及び
５）ｎがゼロとは異なり、成分（ｂ−Ｉ）の金属カチオンがＣｏ、Ｃｕ、Ｍｎ又はＣｒのカチオンからなる群から選択される場合、組成物は２つ以上の異なる遷移金属カチオン又は更なる成分として顔料及び／又は光安定剤を含有する非農業用品。
【請求項２】
前記式中、Ｘ0が、式−Ｏ-１／ｒＭr+、−Ｏ- Ｎ+（Ｒ1）4又は−Ｎ（Ｒ3）2で表される
基を表す、請求項１に記載の非農業用品。
【請求項３】
前記式中、基Ｘ1、Ｘ2及びＸ3のうち１つの基が水素原子と異なる、請求項１に記載の非
農業用品。
【請求項４】
前記式中、Ｙ1、Ｙ2及びＹ4は、互いに独立して、水素原子又は炭素原子数１ないし４の
アルキル基を表し、及びＹ3は好ましくは水素原子、炭素原子数１ないし４のアルキル基
、フェニル基又は−ＣＯＯＨを表す、請求項１に記載の非農業用品。
【請求項５】
前記成分（ｂ−Ｉ）が、
ポリアクリル酸、
炭素原子数１ないし４のアルキルアクリレート／アクリル酸コポリマー、
ポリメタクリレート、
炭素原子数１ないし４のアルキルメタクリレート／メタクリル酸コポリマー、
アクリル酸／メタクリル酸コポリマー、
エチレン／アクリル酸コポリマー、
エチレン／メタクリル酸コポリマー，
エチレン／炭素原子数１ないし４のアルキルアクリレート／アクリル酸コポリマー；又はエチレン／炭素原子数１ないし４のアルキルメタクリレート／メタクリル酸コポリマーの金属塩である、請求項１に記載の非農業用品。
【請求項６】
前記成分（ｂ−Ｉ）の金属カチオンが、アルカリ金属カチオン、アルカリ土類金属カチオン及び遷移金属カチオンからなる群から選択される、請求項１に記載の非農業用品。
【請求項７】
前記成分（ｂ−Ｉ）の金属カチオンが、Ｌｉ、Ｎａ、Ｋ、Ｃａ、Ｍｇ、Ｍｎ、Ｆｅ、Ｃｏ、Ｎｉ、Ｚｎ及びＣｅからなる群から選択される、請求項１に記載の非農業用品。
【請求項８】
前記式（Ｉ）で表される化合物が２つ以上の異なる金属カチオンを含有する、請求項１に記載の非農業用品。
【請求項９】
前記式（Ｉ）で表される化合物がＭｎ、Ｆｅ及びＣｏのカチオンからなる群から選択される２つの異なる金属カチオンを含有する、請求項１に記載の非農業用品。
【請求項１０】
前記式（Ｉ）で表される化合物は２つの異なる金属カチオンを含有し、一方の金属カチオンはＬｉ+、Ｎａ+、Ｋ+、Ｃａ2+1/2又はＺｎ2+1/2であり及び他方の金属カチオンはＭｎ
、Ｆｅ及びＣｏのカチオンからなる群から選択される、請求項１に記載の非農業用品。
【請求項１１】
前記成分（ｂ−Ｉ）はポリアクリル酸ナトリウム塩又はエチレン／アクリル酸コポリマーマンガン塩である、請求項１に記載の非農業用品。
【請求項１２】
前記成分（ｂ−ＩＩ）がＦｅ、Ｃｅ、Ｃｏ、Ｍｎ又はＮｉの炭素原子数２ないし３６のカルボキシレートである成分（ｂ−Ｉ）及び（ｂ−ＩＩ）を含有する、請求項１に記載の非農業用品。
【請求項１３】
前記成分（ｂ−ＩＩ）がＭｎの炭素原子数１２ないし２０のアルカノアート又はＭｎの炭素原子数１２ないし２０のアルケノアートである、請求項１に記載の非農業用品。
【請求項１４】
前記成分（ｂ−ＩＩ）が異なる金属カチオンを有する２つの異なる有機金属塩を含有する、請求項１に記載の非農業用品。
【請求項１５】
前記成分（ｂ−Ｉ）がポリアクリル酸ナトリウム塩又はエチレン／メタクリル酸コポリマーナトリウム塩であり、及び
前記成分（ｂ−ＩＩ）がマンガンステアレートである、請求項１に記載の非農業用品。
【請求項１６】
付加的に１種以上の下記の成分を含有する、請求項１に記載の非農業用品
（ｂ−ＩＩＩ）充填材又は強化剤、
（ｂ−ＩＶ）顔料、
（ｂ−Ｖ）光安定剤、
（ｂ−ＶＩ）加工添加剤（ｐｒｏｃｅｓｓｉｎｇ  ａｇｅｎｔ）、
（ｂ−ＶＩＩ）酸化防止剤、
（ｂ−ＶＩＩＩ）Ｃａ、Ｍｇ、ＺｎもしくはＡｌの無機又は有機塩、又はＣａ、Ｍｇ、Ｚｎ又はＡｌの酸化物、
（ｂ−ＩＸ）テルペン誘導体。
【請求項１７】
前記成分（ａ）が熱可塑性天然又は合成ポリマーである、請求項１に記載の非農業用品。
【請求項１８】
前記成分（ａ）がポリオレフィンホモ−又はコポリマー、澱粉変性ポリオレフィン又は澱粉をベースとしたポリマー複合体である、請求項１に記載の非農業用品。
【請求項１９】
前記成分（ａ）がポリエチレン、ポリプロピレン、ポリエチレンコポリマー又はポリプロピレンコポリマーである、請求項１に記載の非農業用品。
【請求項２０】
包装材料、衛生用品及び医療用品からなる群から選択される、請求項１に記載の非農業用品。
【請求項２１】
フィルム、繊維、プロフィル、瓶、タンク、容器、シート、バッグ、発泡スチロールカップ、皿、ブリスター包装品、箱、梱包包装品（ｐａｃｋａｇｅ  ｗｒａｐｐｉｎｇ）及びテープからなる群から選択される、請求項１に記載の非農業用品。
【請求項２２】
（ａ）ポリエチレン
（ｂ−Ｉ）エチレン／メタクリル酸コポリマーのナトリウム塩、及び
（ｂ−ＩＩ）Ｍｎステアレート；
又は
（ａ）ポリエチレン、
（ｂ−Ｉ）エチレン／メタクリル酸コポリマーのナトリウム塩、
（ｂ−ＩＩ）Ｍｎステアレート、及び
（ｂ−ＩＶ）カーボンブラック；
又は
（ａ）ポリエチレン、
（ｂ−Ｉ）エチレン／メタクリル酸コポリマーのナトリウム塩、
（ｂ−ＩＩ）Ｍｎステアレート、及び
（ｂ−Ｖ）立体障害性アミン光安定剤；
又は
（ａ）ポリエチレン、
（ｂ−Ｉ）エチレン／メタクリル酸コポリマーのナトリウム塩、
（ｂ―ＩＩ）Ｍｎステアレート、
（ｂ−ＩＶ）カーボンブラック、及び
（ｂ−Ｖ）立体障害性アミン光安定剤；
又は
（ａ）ポリオレフィン、
（ｂ−Ｉ）ポリアクリル酸のナトリウム塩、及び
（ｂ−ＩＩ）Ｍｎステアレート；
又は
（ａ）ポリオレフィン、
（ｂ−Ｉ）ポリアクリル酸のナトリウム塩、
（ｂ−ＩＩ）Ｍｎステアレート、及び
（ｂ−ＶＩＩＩ）Ｃａステアレート；
又は
（ａ）ポリオレフィン、
（ｂ−Ｉ）ポリアクリル酸ナトリウム塩、
（ｂ−ＩＩ）Ｍｎステアレート、
（ｂ−Ｖ）立体障害性アミン光安定剤、及び
（ｂ−ＶＩＩＩ）Ｃａステアレート
を含有する組成物から作られる、請求項１に記載の非農業用品。
【請求項２３】
（ａ）ポリオレフィン、
（ｂ−Ｉ）ポリアクリル酸のＮａ／Ｍｎ塩、
エチレン／アクリル酸コポリマーのＭｎ塩、
エチレン／アクリル酸コポリマーのＦｅ塩、
エチレン／アクリル酸コポリマーのカリウム塩、
エチレン／アクリル酸コポリマーのＭｎ／Ｆｅ塩、
エチレン／アクリル酸コポリマーのＫ／Ｍｎ塩、
エチレン／アクリル酸コポリマーのトリドデシルアンモニウム塩
エチレン／メタクリル酸コポリマーのＫ／Ｍｎ塩、又は
メチルメタクリレート／メタクリル酸コポリマーのＦｅ／Ｍｎ塩
を含有する組成物から作られる、請求項１に記載の非農業用品。
【請求項２４】
（ａ）ポリオレフィン、
（ｂ−Ｉ）ポリアクリル酸のナトリウム塩、
（ｂ−ＩＩ）Ｍｎステアレート、及び
（ｂ−ＶＩＩＩ）Ｃａステアレート；
又は
（ａ）ポリオレフィン、
（ｂ−Ｉ）ポリアクリル酸のナトリウム塩、
（ｂ−ＩＩ）Ｍｎ−ステアレート、及び
（ｂ−ＶＩ）ポリエチレングリコール
を含有する組成物から作られる、請求項１に記載の非農業用品。
【請求項２５】
ゴルフボール又はゴルフボールカバーとは異なり及び有機ポリマーで作られている非農業
用品の耐候性及び分解を制御するための方法であって、該方法が請求項１において定義される通りに及び請求項１の但し書き１）ないし５）に従って成分（ｂ−Ｉ）と所望により（ｂ−ＩＩ）とを組み合わせて有機ポリマーに配合することを含む方法。
【請求項２６】
ゴルフボール又はゴルフボールカバーとは異なり及び有機ポリマーで作られている非農業用品の耐候性及び分解を制御するための請求項１において定義される通りの及び請求項１の但し書き１）ないし５）に従う成分（ｂ−Ｉ）と所望により（ｂ−ＩＩ）との組み合わせの使用。
【請求項２７】
（ａ）有機ポリマー
（ｂ）
（ｂ−Ｉ）請求項１に定義される通りの式（Ｉ）で表される化合物及び
（ｂ−ＩＩ）Ｆｅ、Ｃｅ、Ｃｏ、Ｍｎ又はＮｉの炭素原子数２ないし３６のカルボキシレートを含有する、該有機ポリマーの質量に対して、１０ないし７０％の添加剤混合物
を含有する、請求項１で定義された通りの非農業用品の製造のためのマスターバッチ。
【請求項２８】
請求項１において定義される通りの及び請求項１の但し書き１）ないし５）に従う成分（ｂ−Ｉ）と所望により（ｂ−ＩＩ）との組み合わせの食品包装における脱酸素剤としての使用。
【発明の詳細な説明】
【技術分野】
【０００１】
本発明は、特に（ａ）有機ポリマー及び（ｂ）特定の有機金属塩を含有する組成物から作られている非農業用品に関する。
【背景技術】
【０００２】
プラスチック製品は、その使用における耐久性及びコスト効率により、毎日の生活において広範囲の用途が見出されている。適度な安定化があるので、市販のプラスチックのほとんどは長期にわたって持ちこたえられるように作られている。
【０００３】
しかしながら、近年、環境への懸念が、耐用年数期間中は整合性を維持するが使用後は化学的な手段か微生物によって分解され二酸化炭素と水になるような、多種多様な起源と性質を持つ、いわゆる生物分解材料の発展を促してきている。そこで、耐用年数期間中における生分解性と整合性の間に安定した均衡を築くことが一つの問題として起きている。
【０００４】
堆肥にできる熱可塑性組成物は、例えば特許文献１に記載されている。
分解可能な合成ポリマー状化合物は、例えば特許文献２に記載されている。
高酸アイオノマー及び同じものを含むゴルフボールカバー組成物は、例えば特許文献３に記載されている。本発明の製品はゴルフボール又はゴルフボールカバーとは異なる。
光劣化性ポリオレフィン組成物は、例えば特許文献４に記載されている。
ポリオレフィン組成物及びそれらから作られる分解性フィルムは、例えば特許文献５において開示されている。
分解可能な／堆肥にできる濃縮物、分解可能な／堆肥にできる包装材料を作るための方法及びその製品は、例えば特許文献６に記載されている。
化学的分解性ポリオレフィンフィルムは、例えば特許文献７に記載されている。
【特許文献１】米国特許出願公開第５，２５８，４２２号明細書
【特許文献２】米国特許出願公開第５，３５２，７１６号明細書
【特許文献３】米国特許出願公開第６，２７７，９２１号明細書
【特許文献４】特開昭５０−３４，０４５号公報
【特許文献５】米国特許出願公開第３，４５４，５１０号明細書
【特許文献６】米国特許出願公開第５，８５４，３０４号明細書
【特許文献７】米国特許出願公開第５，５６５，５０３号明細書
【発明の開示】
【課題を解決するための手段】
【０００５】
本発明は、特に、ゴルフボール又はゴルフボールカバーとは異なり、そして
（ａ）有機ポリマー、及び
（ｂ−Ｉ）有機ポリマーの質量に対して、０．００１ないし９質量％の下記式（Ｉ）
【化１】
2009536678.tif 000002
[式中、
ｍは、ゼロとは異なり、
ｎは、ゼロ又はゼロとは異なり、
ｍ＋ｎは１０ないし１０×１０6を表し、及び
ｎがゼロとは異なる場合、ｍ／ｎの比は１／１００ないし１００／１を表し、
反復単位Ｘは、同一の定義又は異なる定義を有し得、
反復単位Ｙは、同一の定義又は異なる定義を有し得及び
反復単位Ｘ及びＹは、ランダム分布又はブロック分布を有し得、
Ｘは下記式（ＩＩ−１）で表される基を表し及びＹは下記式（ＩＩ−２）で表される基を表す
【化２】
2009536678.tif 000003
（式中、
Ｘ1、Ｘ2及びＸ3は、互いに独立して、水素原子、炭素原子数１ないし４のアルキル基又
はフェニル基を表し、
Ｙ1、Ｙ2及びＹ4は、互いに独立して、水素原子、炭素原子数１ないし４のアルキル基又
はフェニル基を表し、
Ｙ3は、水素原子、炭素原子数１ないし４のアルキル基、フェニル基又は基−Ｃ（Ｏ）−
Ｙ0を表し、
Ｘ0は、式−Ｏ-１／ｒＭr+、−Ｏ- Ｎ+（Ｒ1）4又は−Ｎ（Ｒ3）2で表される基を表し、
及びｎがゼロの場合、Ｘ0は付加的に−ＯＨ又は−ＯＲ2基を表し、
Ｙ0は、式−ＯＨ又は−Ｏ−Ｒ2で表される基を表し、
Ｍは、ｒが１、２、３又は４を表すｒ価の金属カチオンを表し、
基Ｒ1は、互いに独立して、水素原子、炭素原子数１ないし２０のアルキル基、炭素原子
数３ないし１２のシクロアルキル基又はフェニル基を表し、
Ｒ2は、炭素原子数１ないし２０のアルキル基又は炭素原子数３ないし１２のシクロアル
キル基を表し、及び
基Ｒ3は、互いに独立して、水素原子、炭素原子数１ないし２０のアルキル基又は炭素原
子数３ないし１２のシクロアルキル基を表す。）。]
で表される１種、２種又はそれ以上の化合物を含有する組成物から作られる非農業用品に関するものであって、
但し、
１）成分（ｂ−Ｉ）は、成分（ａ）とは異なり；
２）式（Ｉ）で表される化合物が遷移金属カチオンを有しないか又は反復単位Ｘの１％までが遷移金属カチオンを含有する場合、組成物は更なる成分（ｂ−ＩＩ）として、１つ、２つ又はそれ以上の遷移金属の有機塩を含有する      
３）式（Ｉ）で表される化合物において反復単位Ｘの１ないし１００％が遷移金属カチオンを含有する場合、成分（ｂ−ＩＩ）は所望により組成物中に存在する、
４）成分（ｂ−ＩＩ）は、成分（ｂ−Ｉ）と異なる；及び
５）ｎがゼロと異なり、成分（ｂ−Ｉ）の金属カチオンがＣｏ、Ｃｕ、Ｍｎ又はＣｒのカチオンからなる群から選択される場合、組成物は２つ以上の異なる遷移金属カチオン又は更なる成分として顔料及び／又は光安定剤を含有する。
【発明を実施するための最良の形態】
【０００６】
成分（ｂ−Ｉ）／（ｂ−ＩＩ）の質量比は、好ましくは１００００／１ないし１／５００００、より好ましくは２０００／１ないし１／５０００又は１／１００ないし１００／１又は１／２０ないし２０／１である。
【０００７】
式（Ｉ）で表される化合物は、既知の方法、例えば本実施例に記載される方法と同様に
調製し得る。式（Ｉ）で表されるいくつかの化合物は、市販されている。
【０００８】
式（Ｉ）で表されるポリマー状化合物を終端させる末端基は、調製物、例えば重合プロセス中に使用される連鎖停止剤（キャッピング剤）に依存する。
【０００９】
キャッピング剤の適する例は、トルエン、酸素、１−ブタンチオール、１−ドデカンチオール、ホスフィン酸ナトリウム塩、カルボノトリチオン酸ビス（フェニルメチル）エステル（ｃａｒｂｏｎｏｔｒｉｔｈｉｏｉｃ  ａｃｉｄ  ｂｉｓ（ｐｈｅｎｙｌｍｅｔｈｙｌ）ｅｓｔｅｒ）及びテトラブロモメタンのようなメルカプタンである。
【００１０】
末端基の適する例は、水素原子である
【００１１】
２０個までの炭素原子を有するアルキル基の例は、メチル基、エチル基、プロピル基、イソプロピル基、ｎ−ブチル基、第二−ブチル基、イソブチル基、第三−ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基及びエイコシル基である。
【００１２】
炭素原子数３ないし１２のシクロアルキル基の例は、シクロプロピル基、シクロブチル基、シクロペンチル基、シクロヘキシル基、シクロヘプチル基、シクロオクチル基及びシクロドデシル基である。
【００１３】
比ｍ／ｎは、好ましくは１／１００ないし２８／７２、より好ましくは１／７０ないし１／５、とりわけ１／５０ないし１／５又は１／７０ないし１／１０又は１／５０ないし１／１０である。
【００１４】
ｍ＋ｎは、好ましくは１０ないし８２０００、より好ましくは２０ないし５００００、とりわけ３０ないし１００００、３０ないし８０００、３０ないし８００、３０ないし１００又は３０ないし８０である。
【００１５】
ｍ＋ｎ値は、数平均分子量
【化３】
2009536678.tif 000004
に基づく。
【００１６】
下記において、分子量は、更に特定しない限り、重量平均分子量
【化４】
2009536678.tif 000005
に関するものであり、その重量平均分子量はサイズの違いにより分子を分離するための分析手法として、そして分子量平均
【化５】
2009536678.tif 000006
を得るために使用されるＧＰＣ（ゲル浸透クロマトグラフィ）によって測定し得る。
【００１７】
該技術は既知であり、そして例えば１９７９年、ＵＳＡ、Ｎ．Ｙ．、Ｊ．Ｗｉｌｅｙ＆Ｓｏｎｓ編集、Ｗ．Ｗ．Ｙａｎ等による“Ｍｏｄｅｒｎ  Ｓｉｚｅ  −  Ｅｘｃｌｕｓｉｏｎ  Ｌｉｑｕｉｄ  Ｃｈｒｏｍａｔｏｇｒａｐｈｙ”の４頁ないし８頁、２４９頁ないし２８３頁及び３１５頁ないし３４０頁に記載されている。
【００１８】
ＧＰＣ分析は、例えば製造者の推奨よるパーキン−エルマー（登録商標：Ｐｅｒｋｉｎ−Ｅｌｍｅｒ）ＲＩ検出器ＬＣ３０及びパーキン−エルマー（登録商標：Ｐｅｒｋｉｎ−Ｅｌｍｅｒ）オーブンＬＣ１０１を備えるＧＰＣクロマトグラフパーキン−エルマー（登録商標：Ｐｅｒｋｉｎ−Ｅｌｍｅｒ）ＬＣ２５０を用いて行われ得る。
【００１９】
成分ｂ）の好ましい分子量は、３００ないし３００００００ｇ／ｍｏｌ、３００ないし１００００００ｇ／ｍｏｌ、１０００ないし１００００００ｇ／ｍｏｌ  又は２０００ないし１００００００ｇ／ｍｏｌ、１０００ないし５０００００  ｇ／ｍｏｌ、２０００ないし５０００００ｇ／ｍｏｌ又は５０００ないし５０００００ｇ／ｍｏｌである。
【００２０】
Ｍは好ましくは、アルカリ金属カチオン、アルカリ土類金属カチオン及び遷移金属カチオンからなる群から、とりわけカチオンＬｉ、Ｎａ、Ｋ、Ｃａ、Ｍｇ、Ｍｎ、Ｆｅ、Ｃｏ、Ｎｉ、Ｚｎ及びＣｅからなる群から選択される。
【００２１】
本発明の好ましい態様によれば、反復単位Ｘの５ないし５０％、とりわけ５ないし２０％は金属カチオンを含有する。
【００２２】
本発明の別の態様によれば、反復単位Ｘの５０ないし１００％、例えば７０ないし１００％又は８０ないし１００％は金属カチオンを含有する。
【００２３】
式（Ｉ）（式中、Ｘ0は式−Ｏ-１／ｒＭr+、−Ｏ-Ｎ+（Ｒ1）4又は−Ｎ（Ｒ3）2で表される基を表す。）で表される化合物が好ましい。
基Ｘ1、Ｘ2及びＸ3のうち１つの基は、好ましくは水素原子と異なる。
Ｘ1、Ｘ2及びＸ3は、より好ましくは水素原子である。
Ｙ1、Ｙ2及びＹ4は、互いに独立して、好ましくは水素原子又は炭素原子数１ないし４
のアルキル基であり、及びＹ3は好ましくは水素原子、炭素原子数１ないし４のアルキル
基、フェニル基又は−ＣＯＯＨである。
【００２４】
式（Ｉ）で表される化合物は、好ましくは；
ポリアクリル酸
炭素原子数１ないし４のアルキルアクリレート／アクリル酸コポリマー、とりわけメチルアクリレート／アクリル酸コポリマー、エチルアクリレート／アクリル酸コポリマー、プロピルアクリレート／アクリル酸コポリマー、ブチルアクリレート／アクリル酸コポリマー；
ポリメタクリレート；
炭素原子数１ないし４のアルキルメタクリレート／メタクリル酸コポリマー、とりわけメチルメタクリレート／メタクリル酸コポリマー、エチルメタクリレート／メタクリル酸コポリマー、プロピルメタクリレート／メタクリル酸コポリマー、ブチルメタクリレート／メタクリル酸コポリマー；
アクリル酸／メタクリル酸コポリマー；
エチレン／アクリル酸コポリマー；
エチレン／メタクリル酸コポリマー，
エチレン／炭素原子数１ないし４のアルキルアクリレート／アクリル酸コポリマー；又はエチレン／炭素原子数１ないし４のアルキルメタクリレート／メタクリル酸コポリマーの、金属塩である。
【００２５】
成分（ｂ−Ｉ）の更なる例は、ポリアクリル酸、ポリメタクリル酸及びアクリル酸／メタクリル酸コポリマーである。
【００２６】
本発明の金属塩を調製するために使用されるポリマー及びコポリマーは、好ましくは３００ないし３００００００ｇ／ｍｏｌ；３００ないし１００００００  ｇ／ｍｏｌ、２０００ないし１００００００ｇ／ｍｏｌ又は５０００ないし５０００００ｇ／ｍｏｌの分子量を有する。
【００２７】
上記ポリマーの金属塩は、かなりの量の−ＣＯＯＨ基が化合物において未だ存在し得ることを意味する部分金属塩でもあり得る；例えばポリマーのもとの−ＣＯＯＨ基の１０ないし９９％、好ましくは１０ないし９０％；２０ないし８０％；３０ないし９９％；３０ないし９０％；３０ないし５０％；とりわけ２０ないし４０％が金属塩の形態にあり得る。
【００２８】
好ましいエチレン／メタクリル酸コポリマーナトリウム塩は、５０００ないし５０００００、とりわけ２０００００ないし５０００００ｇ／ｍｏｌの分子量を有し、またもとの−ＣＯＯＨ基の２０ないし９０％、とりわけ２０ないし４０％が好ましくは金属塩の形態にある。
【００２９】
式（Ｉ）で表される化合物は、好ましくは２つ以上の異なる金属カチオンを含有する。アルカリ金属カチオン又はアルカリ土類金属カチオンと遷移金属カチオンとの組み合わせは、特に興味深い。これらの２つの異なる金属カチオンの原子比は、例えば１００：１ないし１：１０、より好ましくは５０：１ないし１：５、及び最も好ましくは２０：１ないし１：１又は９：１ないし１：１である。
【００３０】
興味深いのは、Ｍｎ、Ｆｅ及びＣｏのカチオンからなる群から選択される２つの異なる金属カチオンを含有する式（Ｉ）で表される化合物である。
【００３１】
本発明の別の好ましい態様によれば、式（Ｉ）で表される化合物は２つの異なる金属カチオンを含有し、一方の金属カチオンはＬｉ+、Ｎａ+、Ｋ+、Ｃａ2+1/2又はＺｎ2+1/2で
あり及び他方の金属カチオンはＭｎ、Ｆｅ及びＣｏのカチオンからなる群から選択される。
【００３２】
非農業用品の分解性を改善する式（Ｉ）で表される化合物の例は、以下のものである。Ｉ−１）  ポリアクリル酸マンガン塩、
Ｉ−２）  ポリアクリル酸鉄塩、
Ｉ−３）  ポリアクリル酸コバルト塩、
Ｉ−４）  ポリアクリル酸マンガン／鉄塩、
Ｉ−５）  ポリアクリル酸マンガン／コバルト塩、
Ｉ−６）  ポリアクリル酸鉄／コバルト塩、
Ｉ−７）  ポリアクリル酸リチウム／マンガン塩、
Ｉ−８）  ポリアクリル酸リチウム／鉄塩、
Ｉ−９）  ポリアクリル酸リチウム／コバルト塩、
Ｉ−１０）  ポリアクリル酸ナトリウム／マンガン塩、
Ｉ−１１）  ポリアクリル酸ナトリウム／鉄塩、
Ｉ−１２）  ポリアクリル酸ナトリウム／コバルト塩、
Ｉ−１３）  ポリアクリル酸カリウム／マンガン塩
Ｉ−１４）  ポリアクリル酸カリウム／鉄塩、
Ｉ−１５）  ポリアクリル酸カリウム／コバルト塩、
Ｉ−１６）  ポリアクリル酸カルシウム／マンガン塩、
Ｉ−１７）  ポリアクリル酸カルシウム／鉄塩、
Ｉ−１８）  ポリアクリル酸カルシウム／コバルト塩、
Ｉ−１９）  ポリアクリル酸亜鉛／マンガン塩、
Ｉ−２０）  ポリアクリル酸亜鉛／鉄塩、
Ｉ−２１）  ポリアクリル酸亜鉛／コバルト塩、
Ｉ−２２）  ポリメタクリル酸マンガン塩、
Ｉ−２３）  ポリメタクリル酸鉄塩、
Ｉ−２４）  ポリメタクリル酸コバルト塩、
Ｉ−２５）  ポリメタクリル酸マンガン／鉄塩、
Ｉ−２６）  ポリメタクリル酸マンガン／コバルト塩、
Ｉ−２７）  ポリメタクリル酸鉄／コバルト塩、
Ｉ−２８）  ポリメタクリル酸リチウム／マンガン塩、
Ｉ−２９）  ポリメタクリル酸リチウム／鉄塩、
Ｉ−３０）  ポリメタクリル酸リチウム／コバルト塩、
Ｉ−３１）  ポリメタクリル酸ナトリウム／マンガン塩、
Ｉ−３２）  ポリメタクリル酸ナトリウム／鉄塩、
Ｉ−３３）  ポリメタクリル酸ナトリウム／コバルト塩、
Ｉ−３４）  ポリメタクリル酸カリウム／マンガン塩、
Ｉ−３５）  ポリメタクリル酸カリウム／鉄塩、
Ｉ−３６）  ポリメタクリル酸カリウム／コバルト塩、
Ｉ−３７）  ポリメタクリル酸カルシウム／マンガン塩、
Ｉ−３８）  ポリメタクリル酸カルシウム／鉄塩、
Ｉ−３９）  ポリメタクリル酸カルシウム／コバルト塩、
Ｉ−４０）  ポリメタクリル酸亜鉛／マンガン塩、
Ｉ−４１）  ポリメタクリル酸亜鉛／鉄塩、
Ｉ−４２）  ポリメタクリル酸亜鉛／コバルト塩、
Ｉ−４３）  アクリル酸／メタクリル酸コポリマーマンガン塩、
Ｉ−４４）  アクリル酸／メタクリル酸コポリマー鉄塩、
Ｉ−４５）  アクリル酸／メタクリル酸コポリマーコバルト塩、
Ｉ−４６）  アクリル酸／メタクリル酸コポリマーマンガン／鉄塩、
Ｉ−４７）  アクリル酸／メタクリル酸コポリマーマンガン／コバルト塩、
Ｉ−４８）  アクリル酸／メタクリル酸コポリマー鉄／コバルト塩、
Ｉ−４９）  アクリル酸／メタクリル酸コポリマーリチウム／マンガン塩、
Ｉ−５０）  アクリル酸／メタクリル酸コポリマーリチウム／鉄塩、
Ｉ−５１）  アクリル酸／メタクリル酸コポリマーリチウム／コバルト塩、
Ｉ−５２）  アクリル酸／メタクリル酸コポリマーナトリウム／マンガン塩、
Ｉ−５３）  アクリル酸／メタクリル酸コポリマーナトリウム／鉄塩、
Ｉ−５４）  アクリル酸／メタクリル酸コポリマーナトリウム／コバルト塩、
Ｉ−５５）  アクリル酸／メタクリル酸コポリマーカリウム／マンガン塩、
Ｉ−５６）  アクリル酸／メタクリル酸コポリマーカリウム／鉄塩、
Ｉ−５７）  アクリル酸／メタクリル酸コポリマーカリウム／コバルト塩、
Ｉ−５８）  アクリル酸／メタクリル酸コポリマーカルシウム／マンガン塩、
Ｉ−５９）  アクリル酸／メタクリル酸コポリマーカルシウム／鉄塩、
Ｉ−６０）  アクリル酸／メタクリル酸コポリマーカルシウム／コバルト塩、
Ｉ−６１）  アクリル酸／メタクリル酸コポリマー亜鉛／マンガン塩、
Ｉ−６２）  アクリル酸／メタクリル酸コポリマー亜鉛／鉄塩、
Ｉ−６３）  アクリル酸／メタクリル酸コポリマー亜鉛／コバルト塩、
Ｉ−６４）  エチレン／アクリル酸コポリマーマンガン塩、
Ｉ−６５）  エチレン／アクリル酸コポリマー鉄塩、
Ｉ−６６）  エチレン／アクリル酸コポリマーコバルト塩、
Ｉ−６７）  エチレン／アクリル酸コポリマーマンガン／鉄塩、
Ｉ−６８）  エチレン／アクリル酸コポリマーマンガン／コバルト塩、
Ｉ−６９）  エチレン／アクリル酸コポリマー鉄／コバルト塩、
Ｉ−７０）  エチレン／アクリル酸コポリマーリチウム／マンガン塩、
Ｉ−７１）  エチレン／アクリル酸コポリマーリチウム／鉄塩、
Ｉ−７２）  エチレン／アクリル酸コポリマーリチウム／コバルト塩、
Ｉ−７３）  エチレン／アクリル酸コポリマーナトリウム／マンガン塩、
Ｉ−７４）  エチレン／アクリル酸コポリマーナトリウム／鉄塩、
Ｉ−７５）  エチレン／アクリル酸コポリマーナトリウム／コバルト塩、
Ｉ−７６）  エチレン／アクリル酸コポリマーカリウム／マンガン塩、
Ｉ−７７）  エチレン／アクリル酸コポリマーカリウム／鉄塩、
Ｉ−７８）  エチレン／アクリル酸コポリマーカリウム／コバルト塩、
Ｉ−７９）  エチレン／アクリル酸コポリマーカルシウム／マンガン塩、
Ｉ−８０）  エチレン／アクリル酸コポリマーカルシウム／鉄塩、
Ｉ−８１）  エチレン／アクリル酸コポリマーカルシウム／コバルト塩、
Ｉ−８２）  エチレン／アクリル酸コポリマー亜鉛／マンガン塩、
Ｉ−８３）  エチレン／アクリル酸コポリマー亜鉛／鉄塩、
Ｉ−８４）  エチレン／アクリル酸コポリマー亜鉛／コバルト塩、
Ｉ−８５）  エチレン／メタクリル酸コポリマーマンガン塩、
Ｉ−８６）  エチレン／メタクリル酸コポリマー鉄塩、
Ｉ−８７）  エチレン／メタクリル酸コポリマーコバルト塩、
Ｉ−８８）  エチレン／メタクリル酸コポリマーマンガン／鉄塩、
Ｉ−８９）  エチレン／メタクリル酸コポリマーマンガン／コバルト塩、
Ｉ−９０）  エチレン／メタクリル酸コポリマー鉄／コバルト塩、
Ｉ−９１）  エチレン／メタクリル酸コポリマーリチウム／マンガン塩、
Ｉ−９２）  エチレン／メタクリル酸コポリマーリチウム／鉄塩、
Ｉ−９３）  エチレン／メタクリル酸コポリマーリチウム／コバルト塩、
Ｉ−９４）  エチレン／メタクリル酸コポリマーナトリウム／マンガン塩、
Ｉ−９５）  エチレン／メタクリル酸コポリマーナトリウム／鉄塩、
Ｉ−９６）  エチレン／メタクリル酸コポリマーナトリウム／コバルト塩、
Ｉ−９７）  エチレン／メタクリル酸コポリマーカリウム／マンガン塩、
Ｉ−９８）  エチレン／メタクリル酸コポリマーカリウム／鉄塩、
Ｉ−９９）  エチレン／メタクリル酸コポリマーカリウム／コバルト塩、
Ｉ−１００）  エチレン／メタクリル酸コポリマーカルシウム／マンガン塩、
Ｉ−１０１）  エチレン／メタクリル酸コポリマーカルシウム／鉄塩、
Ｉ−１０２）  エチレン／メタクリル酸コポリマーカルシウム／コバルト塩、
Ｉ−１０３）  エチレン／メタクリル酸コポリマー亜鉛／マンガン塩、
Ｉ−１０４）  エチレン／メタクリル酸コポリマー亜鉛／鉄塩、
Ｉ−１０５）  エチレン／メタクリル酸コポリマー亜鉛／コバルト塩。
【００３３】
上記例において、２つの物質の原子比は、好ましくは１：９ないし９：１である。
【００３４】
本発明の特に好ましい態様によれば、成分（ｂ−Ｉ）はポリアクリル酸ナトリウム塩又
はエチレン／アクリル酸コポリマーマンガン塩である。
【００３５】
成分（ｂ−ＩＩ）は、好ましくはＣ2からＣ36、とりわけＣ12からＣ36に及ぶ炭素数を
有する脂肪酸の金属塩である。特に好ましい例は、パルミチン酸（Ｃ16）、ステアリン酸（Ｃ18）、オレイン酸（Ｃ18）、リノール酸（Ｃ18）、リノレン酸（Ｃ18）及びナフテン酸の金属カルボキシレートである。成分（ｂ−ＩＩ）の更なる例は、芳香族酸、例えば安息香酸である。Ｆｅ、Ｃｅ、Ｃｏ、Ｍｎ又はＮｉの、炭素原子数２ないし３６のカルボキシレート、とりわけステアレート、パルミテート又はナフテナートのような成分（ｂ−ＩＩ）が特に興味深い。
【００３６】
本発明の更に好ましい態様は、Ｍｎの炭素原子数１２ないし２０のアルカノアート、又はＭｎの炭素原子数１２ないし２０のアルケノアートのような成分（ｂ−ＩＩ）に関する。
【００３７】
本発明の好ましい態様によれば、成分（ｂ−ＩＩ）は、とりわけ例えば１：９ないし９：１のモル比で、異なる金属カチオンを有する２つの異なる金属塩を含有する。
【００３８】
２つの異なる金属塩を含有する成分（ｂ−ＩＩ）の例は、下記の混合物である：
ＩＩ−１）  Ｍｎ−ステアレート及びＦｅ−ステアレート、
ＩＩ−２）  Ｍｎ−ステアレート及びＣｏ−ステアレート、
ＩＩ−３）  Ｍｎ−ステアレート及びＣｅ−ステアレート、
ＩＩ−４）  Ｃｏ−ステアレート及びＦｅ−ステアレート、
ＩＩ−５）  Ｃｏ−ステアレート及びＣｅ−ステアレート、
ＩＩ−６）  Ｃｅ−ステアレート及びＦｅ−ステアレート、
ＩＩ−７）  Ｍｎ−パルミテート及びＦｅ−パルミテート、
ＩＩ−８）  Ｍｎ−パルミテート及びＣｏ−パルミテート、
ＩＩ−９）  Ｍｎ−パルミテート及びＣｅ−パルミテート、
ＩＩ−１０）  Ｃｏ−パルミテート及びＦｅパルミテート、
ＩＩ−１１）  Ｃｏ−パルミテート及びＣｅ−パルミテート、
ＩＩ−１２）  Ｃｅ−パルミテート及びＦｅ−パルミテート、
ＩＩ−１３）  Ｍｎ−ナフテナート及びＦｅ−ナフテナート、
ＩＩ−１４）  Ｍｎ−ナフテナート及びＣｏ−ナフテナート、
ＩＩ−１５）  Ｍｎ−ナフテナート及びＣｅ−ナフテナート、
ＩＩ−１６）  Ｃｏ−ナフテナート及びＦｅ−ナフテナート、
ＩＩ−１７）  Ｃｏ−ナフテナート及びＣｅ−ナフテナート、
ＩＩ−１８）  Ｃｅ−ナフテナート及びＦｅ−ナフテナート、
ＩＩ−１９）  Ｍｎ−ステアレート及びＭｎ−パルミテート、
ＩＩ−２０）  Ｍｎ−ステアレート及びＦｅ−パルミテート、
ＩＩ−２１）  Ｍｎ−ステアレート及びＣｏ−パルミテート、
ＩＩ−２２）  Ｍｎ−ステアレート及びＣｅ−パルミテート、
ＩＩ−２３）  Ｃｏ−ステアレート及びＦｅ−パルミテート、
ＩＩ−２４）  Ｃｏ−ステアレート及びＣｅ−パルミテート、
ＩＩ−２５）  Ｃｅ−ステアレート及びＦｅ−パルミテート、
ＩＩ−２６）  Ｍｎ−パルミテート及びＦｅ−ステアレート、
ＩＩ−２７）  Ｍｎ−パルミテート及びＣｏ−ステアレート、
ＩＩ−２８）  Ｍｎ−パルミテート及びＣｅ−ステアレート、
ＩＩ−２９）  Ｃｏ−パルミテート及びＦｅ−ステアレート、
ＩＩ−３０）  Ｃｏ−パルミテート及びＣｅ−ステアレート、
ＩＩ−３１）  Ｃｅ−パルミテート及びＦｅ−ステアレート、
ＩＩ−３２）  Ｍｎ−ナフテナート及びＭｎ−ステアレート、
ＩＩ−３３）  Ｍｎ−ナフテナート及びＦｅ−ステアレート、
ＩＩ−３４）  Ｍｎ−ナフテナート及びＣｏ−ステアレート、
ＩＩ−３５）  Ｍｎ−ナフテナート及びＣｅ−ステアレート、
ＩＩ−３６）  Ｃｏ−ナフテナート及びＦｅ−ステアレート、
ＩＩ−３７）  Ｃｏ−ナフテナート及びＣｅ−ステアレート、
ＩＩ−３８）  Ｃｅ−ナフテナート及びＦｅ−ステアレート。
【００３９】
非農業用品の分解性を改善する混合物の例は、以下のものである：
１）  ポリアクリル酸及びＭｎ−ステアレート、
２）  ポリアクリル酸及びＦｅ−ステアレート、
３）ポリアクリル酸及びＣｏ−ステアレート、
４）ポリアクリル酸及びＭｎ−ステアレート／Ｆｅ−ステアレートのモル比１：１の混合物、
５）ポリアクリル酸及びＭｎ−ステアレート／Ｆｅ−ステアレートのモル比４：１の混合物、
６）ポリアクリル酸及びＭｎ−ステアレート／Ｆｅ−ステアレートのモル比１：４の混合物、
７）ポリアクリル酸及びＭｎ−ステアレート／Ｃｏ−ステアレートのモル比１：１の混合物、
８）ポリアクリル酸及びＭｎ−ステアレート／Ｃｏ−ステアレートのモル比４：１の混合物、
９）ポリアクリル酸及びＭｎ−ステアレート／Ｃｏ−ステアレートのモル比１：４の混合物、
１０）ポリアクリル酸及びＦｅ−ステアレート／Ｃｏ−ステアレートのモル比１：１の混合物、
１１）ポリアクリル酸及びＦｅ−ステアレート／Ｃｏ−ステアレートのモル比４：１の混合物、
１２）ポリアクリル酸及びＦｅ−ステアレート／Ｃｏ−ステアレートのモル比１：４の混合物、
１３）ポリアクリル酸ナトリウム塩及びＭｎ−ステアレート、
１４）ポリアクリル酸ナトリウム塩及びＦｅ−ステアレート、
１５）ポリアクリル酸ナトリウム塩及びＣｏ−ステアレート、
１６）ポリアクリル酸ナトリウム塩及びＭｎ−ステアレート／Ｆｅ−ステアレートのモル比１：１の混合物、
１７）ポリアクリル酸ナトリウム塩及びＭｎ−ステアレート／Ｆｅ−ステアレートのモル比４：１の混合物、
１８）ポリアクリル酸ナトリウム塩及びＭｎ−ステアレート／Ｆｅ−ステアレートのモル比１：４の混合物、
１９）ポリアクリル酸ナトリウム塩及びＭｎ−ステアレート／Ｃｏ−ステアレートのモル比１：１の混合物、
２０）ポリアクリル酸ナトリウム塩及びＭｎ−ステアレート／Ｃｏ−ステアレートのモル比４：１の混合物、
２１）ポリアクリル酸ナトリウム塩及びＭｎ−ステアレート／Ｃｏ−ステアレートのモル比１：４の混合物、
２２）ポリアクリル酸ナトリウム塩及びＦｅ−ステアレート／Ｃｏ−ステアレートのモル比１：１の混合物、
２３）ポリアクリル酸ナトリウム塩及びＦｅ−ステアレート／Ｃｏ−ステアレートのモル比４：１の混合物、
２４）ポリアクリル酸ナトリウム塩及びＦｅ−ステアレート／Ｃｏ−ステアレートのモル
比１：４の混合物、
２５）ポリアクリル酸部分ナトリウム塩及びＭｎ−ステアレート、
２６）ポリアクリル酸部分ナトリウム塩及びＦｅ−ステアレート、
２７）ポリアクリル酸部分ナトリウム塩及びＣｏ−ステアレート、
２８）ポリアクリル酸部分ナトリウム塩及びＭｎ−ステアレート／Ｆｅ−ステアレートのモル比１：１の混合物、
２９）ポリアクリル酸部分ナトリウム塩及びＭｎ−ステアレート／Ｆｅ−ステアレートのモル比４：１の混合物、
３０）ポリアクリル酸部分ナトリウム塩及びＭｎ−ステアレート／Ｆｅ−ステアレートのモル比１：４の混合物、
３１）ポリアクリル酸部分ナトリウム塩及びＭｎ−ステアレート／Ｃｏ−ステアレートのモル比１：１の混合物、
３２）ポリアクリル酸部分ナトリウム塩及びＭｎ−ステアレート／Ｃｏ−ステアレートのモル比４：１の混合物、
３３）ポリアクリル酸部分ナトリウム塩及びＭｎ−ステアレート／Ｃｏ−ステアレートのモル比１：４の混合物、
３４）ポリアクリル酸部分ナトリウム塩及びＦｅ−ステアレート／Ｃｏ−ステアレートのモル比１：１の混合物、
３５）ポリアクリル酸部分ナトリウム塩及びＦｅ−ステアレート／Ｃｏ−ステアレートのモル比４：１の混合物、
３６）ポリアクリル酸部分ナトリウム塩及びＦｅ−ステアレート／Ｃｏ−ステアレートのモル比１：４の混合物、
３７）ポリメタクリル酸及びＭｎ−ステアレート、
３８）ポリメタクリル酸及びＦｅ−ステアレート、
３９）ポリメタクリル酸及びＣｏ−ステアレート、
４０）ポリメタクリル酸及びＭｎ−ステアレート／Ｆｅ−ステアレートのモル比１：１の混合物、
４１）ポリメタクリル酸及びＭｎ−ステアレート／Ｆｅ−ステアレートのモル比４：１の混合物、
４２）ポリメタクリル酸及びＭｎ−ステアレート／Ｆｅ−ステアレートのモル比１：４の混合物、
４３）ポリメタクリル酸及びＭｎ−ステアレート／Ｃｏ−ステアレートのモル比１：１の混合物、
４４）ポリメタクリル酸及びＭｎ−ステアレート／Ｃｏ−ステアレートのモル比４：１の混合物、
４５）ポリメタクリル酸及びＭｎ−ステアレート／Ｃｏ−ステアレートのモル比１：４の混合物、
４６）ポリメタクリル酸及びＦｅ−ステアレート／Ｃｏ−ステアレートのモル比１：１の混合物、
４７）ポリメタクリル酸及びＦｅ−ステアレート／Ｃｏ−ステアレートのモル比４：１の混合物、
４８）ポリメタクリル酸及びＦｅ−ステアレート／Ｃｏ−ステアレートのモル比１：４の混合物、
４９）ポリメタクリル酸ナトリウム塩及びＭｎ−ステアレート、
５０）ポリメタクリル酸ナトリウム塩及びＦｅ−ステアレート、
５１）ポリメタクリル酸ナトリウム塩及びＣｏ−ステアレート、
５２）ポリメタクリル酸ナトリウム塩及びＭｎ−ステアレート／Ｆｅ−ステアレートのモル比１：１の混合物、
５３）ポリメタクリル酸ナトリウム塩及びＭｎ−ステアレート／Ｆｅ−ステアレートのモル比４：１の混合物、
５４）ポリメタクリル酸ナトリウム塩及びＭｎ−ステアレート／Ｆｅ−ステアレートのモル比１：４の混合物、
５５）ポリメタクリル酸ナトリウム塩及びＭｎ−ステアレート／Ｃｏ−ステアレートのモル比１：１の混合物、
５６）ポリメタクリル酸ナトリウム塩及びＭｎ−ステアレート／Ｃｏ−ステアレートのモル比４：１の混合物、
５７）ポリメタクリル酸ナトリウム塩及びＭｎ−ステアレート／Ｃｏ−ステアレートのモル比１：４の混合物、
５８）ポリメタクリル酸ナトリウム塩及びＦｅ−ステアレート／Ｃｏ−ステアレートのモル比１：１の混合物、
５９）ポリメタクリル酸ナトリウム塩及びＦｅ−ステアレート／Ｃｏ−ステアレートのモル比４：１の混合物、
６０）ポリメタクリル酸ナトリウム塩及びＦｅ−ステアレート／Ｃｏ−ステアレートのモル比１：４の混合物、
６１）ポリメタクリル酸部分ナトリウム塩及びＭｎ−ステアレート、
６２）ポリメタクリル酸部分ナトリウム塩及びＦｅ−ステアレート、
６３）ポリメタクリル酸部分ナトリウム塩及びＣｏ−ステアレート、
６４）ポリメタクリル酸部分ナトリウム塩及びＭｎ−ステアレート／Ｆｅ−ステアレートのモル比１：１の混合物、
６５）ポリメタクリル酸部分ナトリウム塩及びＭｎ−ステアレート／Ｆｅ−ステアレートのモル比４：１の混合物、
６６）ポリメタクリル酸部分ナトリウム塩及びＭｎ−ステアレート／Ｆｅ−ステアレートのモル比１：４の混合物、
６７）ポリメタクリル酸部分ナトリウム塩及びＭｎ−ステアレート／Ｃｏ−ステアレートのモル比１：１の混合物、
６８）ポリメタクリル酸部分ナトリウム塩及びＭｎ−ステアレート／Ｃｏ−ステアレートのモル比４：１の混合物、
６９）ポリメタクリル酸部分ナトリウム塩及びＭｎ−ステアレート／Ｃｏ−ステアレートのモル比１：４の混合物、
７０）ポリメタクリル酸部分ナトリウム塩及びＦｅ−ステアレート／Ｃｏ−ステアレートのモル比１：１の混合物、
７１）ポリメタクリル酸部分ナトリウム塩及びＦｅ−ステアレート／Ｃｏ−ステアレートのモル比４：１の混合物、
７２）ポリメタクリル酸部分ナトリウム塩及びＦｅ−ステアレート／Ｃｏ−ステアレートのモル比１：４の混合物、
７３）アクリル酸／メタクリル酸コポリマー及びＭｎ−ステアレート、
７４）アクリル酸／メタクリル酸コポリマー及びＦｅ−ステアレート、
７５）アクリル酸／メタクリル酸コポリマー及びＣｏ−ステアレート、
７６）アクリル酸／メタクリル酸コポリマー及びＭｎ−ステアレート／Ｆｅ−ステアレートのモル比１：１の混合物、
７７）アクリル酸／メタクリル酸コポリマー及びＭｎ−ステアレート／Ｆｅ−ステアレートのモル比４：１の混合物、
７８）アクリル酸／メタクリル酸コポリマー及びＭｎ−ステアレート／Ｆｅ−ステアレートのモル比１：４の混合物、
７９）アクリル酸／メタクリル酸コポリマー及びＭｎ−ステアレート／Ｃｏ−ステアレートのモル比１：１の混合物、
８０）アクリル酸／メタクリル酸コポリマー及びＭｎ−ステアレート／Ｃｏ−ステアレートのモル比４：１の混合物、
８１）アクリル酸／メタクリル酸コポリマー及びＭｎ−ステアレート／Ｃｏ−ステアレートのモル比１：４の混合物、
８２）アクリル酸／メタクリル酸コポリマー及びＦｅ−ステアレート／Ｃｏ−ステアレートのモル比１：１の混合物、
８３）アクリル酸／メタクリル酸コポリマー及びＦｅ−ステアレート／Ｃｏ−ステアレートのモル比４：１の混合物、
８４）アクリル酸／メタクリル酸コポリマー及びＦｅ−ステアレート／Ｃｏ−ステアレートのモル比１：４の混合物、
８５）アクリル酸／メタクリル酸コポリマーナトリウム塩及びＭｎ−ステアレート、
８６）アクリル酸／メタクリル酸コポリマーナトリウム塩及びＦｅ−ステアレート、
８７）アクリル酸／メタクリル酸コポリマーナトリウム塩及びＣｏ−ステアレート、
８８）アクリル酸／メタクリル酸コポリマーナトリウム塩及びＭｎ−ステアレート／Ｆｅ−ステアレートのモル比１：１の混合物、
８９）アクリル酸／メタクリル酸コポリマーナトリウム塩及びＭｎ−ステアレート／Ｆｅ−ステアレートのモル比４：１の混合物、
９０）アクリル酸／メタクリル酸コポリマーナトリウム塩及びＭｎ−ステアレート／Ｆｅ−ステアレートのモル比１：４の混合物、
９１）アクリル酸／メタクリル酸コポリマーナトリウム塩及びＭｎ−ステアレート／Ｃｏ−ステアレートのモル比１：１の混合物、
９２）アクリル酸／メタクリル酸コポリマーナトリウム塩及びＭｎ−ステアレート／Ｃｏ−ステアレートのモル比４：１の混合物、
９３）アクリル酸／メタクリル酸コポリマーナトリウム塩及びＭｎ−ステアレート／Ｃｏ−ステアレートのモル比１：４の混合物、
９４）アクリル酸／メタクリル酸コポリマーナトリウム塩及びＦｅ−ステアレート／Ｃｏ−ステアレートのモル比１：１の混合物、
９５）アクリル酸／メタクリル酸コポリマーナトリウム塩及びＦｅ−ステアレート／Ｃｏ−ステアレートのモル比４：１の混合物、
９６）アクリル酸／メタクリル酸コポリマーナトリウム塩及びＦｅ−ステアレート／Ｃｏ−ステアレートのモル比１：４の混合物、
９７）アクリル酸／メタクリル酸コポリマー部分ナトリウム塩及びＭｎ−ステアレート、９８）アクリル酸／メタクリル酸コポリマー部分ナトリウム塩及びＦｅ−ステアレート、９９）アクリル酸／メタクリル酸コポリマー部分ナトリウム塩及びＣｏ−ステアレート、１００）アクリル酸／メタクリル酸コポリマー部分ナトリウム塩及びＭｎ−ステアレート／Ｆｅ−ステアレートのモル比１：１の混合物、
１０１）アクリル酸／メタクリル酸コポリマー部分ナトリウム塩及びＭｎ−ステアレート／Ｆｅ−ステアレートのモル比４：１の混合物、
１０２）アクリル酸／メタクリル酸コポリマー部分ナトリウム塩及びＭｎ−ステアレート／Ｆｅ−ステアレートのモル比１：４の混合物、
１０３）アクリル酸／メタクリル酸コポリマー部分ナトリウム塩及びＭｎ−ステアレート／Ｃｏ−ステアレートのモル比１：１の混合物、
１０４）アクリル酸／メタクリル酸コポリマー部分ナトリウム塩及びＭｎ−ステアレート／Ｃｏ−ステアレートのモル比４：１の混合物、
１０５）アクリル酸／メタクリル酸コポリマー部分ナトリウム塩及びＭｎ−ステアレート／Ｃｏ−ステアレートのモル比１：４の混合物、
１０６）アクリル酸／メタクリル酸コポリマー部分ナトリウム塩及びＦｅ−ステアレート／Ｃｏ−ステアレートのモル比１：１の混合物、
１０７）アクリル酸／メタクリル酸コポリマー部分ナトリウム塩及びＦｅ−ステアレート／Ｃｏ−ステアレートのモル比４：１の混合物、
１０８）アクリル酸／メタクリル酸コポリマー部分ナトリウム塩及びＦｅ−ステアレート／Ｃｏ−ステアレートのモル比１：４の混合物、
１０９）エチレン／アクリル酸コポリマーナトリウム塩及びＭｎ−ステアレート、
１１０）エチレン／アクリル酸コポリマーナトリウム塩及びＦｅ−ステアレート、
１１１）エチレン／アクリル酸コポリマーナトリウム塩及びＣｏ−ステアレート、
１１２）エチレン／アクリル酸コポリマーナトリウム塩及びＭｎ−ステアレート／Ｆｅ−ステアレートのモル比１：１の混合物、
１１３）エチレン／アクリル酸コポリマーナトリウム塩及びＭｎ−ステアレート／Ｆｅ−ステアレートのモル比４：１の混合物、
１１４）エチレン／アクリル酸コポリマーナトリウム塩及びＭｎ−ステアレート／Ｆｅ−ステアレートのモル比１：４の混合物、
１１５）エチレン／アクリル酸コポリマーナトリウム塩及びＭｎ−ステアレート／Ｃｏ−ステアレートのモル比１：１の混合物、
１１６）エチレン／アクリル酸コポリマーナトリウム塩及びＭｎ−ステアレート／Ｃｏ−ステアレートのモル比４：１の混合物、
１１７）エチレン／アクリル酸コポリマーナトリウム塩及びＭｎ−ステアレート／Ｃｏ−ステアレートのモル比１：４の混合物、
１１８）エチレン／アクリル酸コポリマーナトリウム塩及びＦｅ−ステアレート／Ｃｏ−ステアレートのモル比１：１の混合物、
１１９）エチレン／アクリル酸コポリマーナトリウム塩及びＦｅ−ステアレート／Ｃｏ−ステアレートのモル比４：１の混合物、
１２０）エチレン／アクリル酸コポリマーナトリウム塩及びＦｅ−ステアレート／Ｃｏ−ステアレートのモル比１：４の混合物、
１２１）エチレン／アクリル酸コポリマー部分ナトリウム塩及びＭｎ−ステアレート、
１２２）エチレン／アクリル酸コポリマー部分ナトリウム塩及びＦｅ−ステアレート、
１２３）エチレン／アクリル酸コポリマー部分ナトリウム塩及びＣｏ−ステアレート、
１２４）エチレン／アクリル酸コポリマー部分ナトリウム塩及びＭｎ−ステアレート／Ｆｅ−ステアレートのモル比１：１の混合物、
１２５）エチレン／アクリル酸コポリマー部分ナトリウム塩及びＭｎ−ステアレート／Ｆｅ−ステアレートのモル比４：１の混合物、
１２６）エチレン／アクリル酸コポリマー部分ナトリウム塩及びＭｎ−ステアレート／Ｆｅ−ステアレートのモル比１：４の混合物、
１２７）エチレン／アクリル酸コポリマー部分ナトリウム塩及びＭｎ−ステアレート／Ｃｏ−ステアレートのモル比１：１の混合物、
１２８）エチレン／アクリル酸コポリマー部分ナトリウム塩及びＭｎ−ステアレート／Ｃｏ−ステアレートのモル比４：１の混合物、
１２９）エチレン／アクリル酸コポリマー部分ナトリウム塩及びＭｎ−ステアレート／Ｃｏ−ステアレートのモル比１：４の混合物、
１３０）エチレン／アクリル酸コポリマー部分ナトリウム塩及びＦｅ−ステアレート／Ｃｏ−ステアレートのモル比１：１の混合物、
１３１）エチレン／アクリル酸コポリマー部分ナトリウム塩及びＦｅ−ステアレート／Ｃｏ−ステアレートのモル比４：１の混合物、
１３２）エチレン／アクリル酸コポリマー部分ナトリウム塩及びＦｅ−ステアレート／Ｃｏ−ステアレートのモル比１：４の混合物、
１３３）エチレン／メタクリル酸コポリマーナトリウム塩及びＭｎ−ステアレート、
１３４）エチレン／メタクリル酸コポリマーナトリウム塩及びＦｅ−ステアレート、
１３５）エチレン／メタクリル酸コポリマーナトリウム塩及びＣｏ−ステアレート、
１３６）エチレン／メタクリル酸コポリマーナトリウム塩及びＭｎ−ステアレート／Ｆｅ−ステアレートのモル比１：１の混合物、
１３７）エチレン／メタクリル酸コポリマーナトリウム塩及びＭｎ−ステアレート／Ｆｅ−ステアレートのモル比４：１の混合物、
１３８）エチレン／メタクリル酸コポリマーナトリウム塩及びＭｎ−ステアレート／Ｆｅ−ステアレートのモル比１：４の混合物、
１３９）エチレン／メタクリル酸コポリマーナトリウム塩及びＭｎ−ステアレート／Ｃｏ
−ステアレートのモル比１：１の混合物、
１４０）エチレン／メタクリル酸コポリマーナトリウム塩及びＭｎ−ステアレート／Ｃｏ−ステアレートのモル比４：１の混合物、
１４１）エチレン／メタクリル酸コポリマーナトリウム塩及びＭｎ−ステアレート／Ｃｏ−ステアレートのモル比１：４の混合物、
１４２）エチレン／メタクリル酸コポリマーナトリウム塩及びＦｅ−ステアレート／Ｃｏ−ステアレートのモル比１：１の混合物、
１４３）エチレン／メタクリル酸コポリマーナトリウム塩及びＦｅ−ステアレート／Ｃｏ−ステアレートのモル比４：１の混合物、
１４４）エチレン／メタクリル酸コポリマーナトリウム塩及びＦｅ−ステアレート／Ｃｏ−ステアレートのモル比１：４の混合物、
１４５）エチレン／メタクリル酸コポリマー部分ナトリウム塩及びＭｎ−ステアレート、１４６）エチレン／メタクリル酸コポリマー部分ナトリウム塩及びＦｅ−ステアレート、１４７）エチレン／メタクリル酸コポリマー部分ナトリウム塩及びＣｏ−ステアレート、１４８）エチレン／メタクリル酸コポリマー部分ナトリウム塩及びＭｎ−ステアレート／Ｆｅ−ステアレートのモル比１：１の混合物、
１４９）エチレン／メタクリル酸コポリマー部分ナトリウム塩及びＭｎ−ステアレート／Ｆｅ−ステアレートのモル比４：１の混合物、
１５０）エチレン／メタクリル酸コポリマー部分ナトリウム塩及びＭｎ−ステアレート／Ｆｅ−ステアレートのモル比１：４の混合物、
１５１）エチレン／メタクリル酸コポリマー部分ナトリウム塩及びＭｎ−ステアレート／Ｃｏ−ステアレートのモル比１：１の混合物、
１５２）エチレン／メタクリル酸コポリマー部分ナトリウム塩及びＭｎ−ステアレート／Ｃｏ−ステアレートのモル比４：１の混合物、
１５３）エチレン／メタクリル酸コポリマー部分ナトリウム塩及びＭｎ−ステアレート／Ｃｏ−ステアレートのモル比１：４の混合物、
１５４）エチレン／メタクリル酸コポリマー部分ナトリウム塩及びＦｅ−ステアレート／Ｃｏ−ステアレートのモル比１：１の混合物、
１５５）エチレン／メタクリル酸コポリマー部分ナトリウム塩及びＦｅ−ステアレート／Ｃｏ−ステアレートのモル比４：１の混合物、
１５６）エチレン／メタクリル酸コポリマー部分ナトリウム塩及びＦｅ−ステアレート／Ｃｏ−ステアレートのモル比１：４の混合物。
【００４０】
ポリアクリル酸部分ナトリウム塩は、ポリアクリル酸の−ＣＯＯＨ基の、例えば２ないし５０％、好ましくは４ないし２５％、とりわけ５ないし１５％だけがＮａ塩に変換されていることを意味する。
【００４１】
エチレン／メタクリル酸コポリマー部分ナトリウム塩は、エチレン／メタクリル酸コポリマーの−ＣＯＯＨ基の、例えば２０ないし８０％、とりわけ２０ないし４０％がＮａ塩に変換されていることを意味する。
【００４２】
本発明の特に好ましい態様は、成分（ｂ−Ｉ）がポリアクリル酸、好ましくはポリアクリル酸ナトリウム塩のアルカリ塩、又はエチレン／メタクリル酸コポリマー、好ましくはエチレン／メタクリル酸コポリマーナトリウム塩、とりわけエチレン／メタクリル酸コポリマー部分ナトリウム塩のアルカリ塩であり、及び成分（ｂ−ＩＩ）はマンガンステアレートである非農業用品に関する。
【００４３】
本発明に従い使用された添加剤混合物は、さらに１種以上の慣用の添加剤を含有し得る。例は、以下のものである。
【００４４】
１．酸化防止剤
１．１．アルキル化モノフェノール、
例えば２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖で枝分かれしたノニルフェノール、例えば、２，６−ジノニル−４−メチルフェノール、２，４−ジメチル−６−（１’−メチルウンデシ―１’―イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００４５】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００４６】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００４７】
１．４．トコフェロール、
例えば、α−トコフェロール、β−トコフェロール、γ−トコフェロール、δ−トコフェロール及びそれらの混合物（ビタミンＥ）。
【００４８】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル２−メチルフェノール）、４，４’−チオビス（３，６−ジ−第二アミルフェノール）、４，４’−ビス（２，６−ジメチル−４−ヒドロキシフェニル）ジスルフィド。
【００４９】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフ
ェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００５０】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００５１】
１．８．ヒドロキシベンジル化マロネート、
例えば、ジオクタデシル−２，２−ビス（３，５−ジ−第三ブチル−２−ヒドロキシベンジル）マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス［４−（１，１，３，３−テトラメチルブチル）フェニル］−２，２−ビス（３，５−ジ−第三ブチル−４−ヒドロキシベンジル）マロネート。
【００５２】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００５３】
１．１０．トリアジン化合物、
例えば、２，４−ビスオクチルメルカプト−６−（３，５−ジ−第三ブチル−４−ヒドロキシアニリノ）−１，３，５−トリアジン、２−オクチルメルカプト−４，６−ビス（３，５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００５４】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００５５】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００５６】
１．１３．β−（３，５−ジ−第三ブチル−４−ヒドロキシフェニル）プロピオン酸のエステルであって、一価又は多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５７】
１．１４．β−（５−第三ブチル−４−ヒドロキシ−３−メチルフェニル）プロピオン酸のエステルであって、一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００５８】
１．１５．β−（３，５−ジシクロヘキシル−４−ヒドロキシフェニル）プロピオン酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００５９】
１．１６．３，５−ジ−第三ブチル−４−ヒドロキシフェニル酢酸のエステルであって、一価又は多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア
ウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００６０】
１．１７．β−（３，５−ジ−第三ブチル−４−ヒドロキシフェニル）プロピオン酸のアミド、例えば、Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル（Ｕｎｉｒｏｙａｌ）社製ナウガードＸＬ−１；登録商標：Ｎａｕｇａｒｄ）。
【００６１】
１．１８．アスコルビン酸（ビタミンＣ）
【００６２】
１．１９．アミン酸化防止剤 、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン、Ｎ，Ｎ−ビス（２，２，６，６−テトラメチルピペリジ−４−イル）−ヘキサメチレンジアミン、ビス（２，２，６，６−テトラメチルピペリジ−４−イル）セバケート、２，２，６，６−テトラメチルピペリジノ−４−オン，２，２，６，６−テトラメチルピペリジノ−４−オール。
【００６３】
２．ＵＶ吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’，５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾリ−２−イルフェノール］；２−［３’−第三ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2−］2−、Ｒが３’−第三ブチル−４’−ヒドロ
キシ−５’−２Ｈ−ベンゾトリアゾリ−２−イルフェニル基を表す、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３
，３−テトラメチルブチル）−５’−（α，α−ジメチルベンジル）フェニル］ベンゾトリアゾール。
【００６４】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【００６５】
２．３．置換された及び未置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニルエステル３，５−ジ−第三ブチル−４−ヒドロキシベンンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【００６６】
２．４．アクリレート、
例えばエチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシ−シンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００６７】
２．５．ニッケル化合物、
付加配位子例えばｎ−ブチルアミン、トリエタノールアミン又はＮ−シクロヘキシルジエタノールアミンを有するか又は有しない、例えば２，２'−チオビス［４−（１，１，３
，３−テトラメチルブチル）フェノール］のニッケル錯体例えば１：１又は１：２錯体；ニッケルジブチルジチオカルバメート、モノアルキルエステル例えば４−ヒドロキシ−３，５−ジ第三ブチルベンジルホスホン酸のメチルエステル又はエチルエステルのニッケル塩、ケトキシム例えば２−ヒドロキシ−４−メチルフェニルウンデシルケトキシムのニッケル錯体、付加配位子を有するか又は有しない、１−フェニル−４−ラウロイル−５−ヒドロキシピラゾールのニッケル錯体。
【００６８】
２．６．立体障害性アミン、
例えばビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート；１−（２−ヒドロキシエチル）−２，２，６，６−テトラメチル−４−ヒドロキシピペリジンとコハク酸との縮合生成物；Ｎ，Ｎ'−ビス（２，２，６，６−テト
ラメチル−４−ピペリジル）ヘキサメチレンジアミンと４−第三オクチルアミノ−２，６−ジクロロ−１，３，５−トリアジンとの直鎖状又は環状縮合生成物；トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート；Ｎ，Ｎ'−ビス（２，２，６，
６−テトラメチル−４−ピペリジル）ヘキサメチレンジアミンと４−モルホリノ−２，６−ジクロロ−１，３，５−トリアジンとの直鎖状又は環状縮合生成物；２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物；２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物；８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン；４−ヘキサデシルオキシ−及び４−ステアリルオキシ−２，２，６，６−テトラメチルピペリジン混合物；Ｎ，Ｎ'−ビス（２，２，６，６−テトラメチル−４−ピペリ
ジル）ヘキサメチレンジアミンと４−シクロヘキシルアミノ−２，６−ジクロロ−１，３，５−トリアジンとの縮合生成物；１，２−ビス（３−アミノプロピルアミノ）エタンと
２，４，６−トリクロロ−１，３，５−トリアジン並びに４−ブチルアミノ−２，２，６，６−テトラメチルピペリジンの縮合生成物［ＣＡＳ 登録番号（１３６５０４−９６−
６）］；１，６−ヘキサンジアミンと２，４，６−トリクロロ−１，３，５−トリアジン並びにＮ，Ｎ−ジブチルアミン及び４−ブチルアミノ−２，２，６，６−テトラメチルピペリジンの縮合生成物［ＣＡＳ登録番号（１９２２６８−６４−７）］；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン；７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エタン、Ｎ，Ｎ'−ビスホルミル−Ｎ，Ｎ'−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィン−コポリマーと２，２，６，６−テトラメチル−４−アミノピペリジン又は１，２，２，６，６−ペンタメチル−４−アミノピペリジンとの反応生成物。
【００６９】
２．７．オキサミド、
例えば４，４'−ジオクチルオキシオキサニリド、２，２'−ジエトキシオキサニリド、２，２'−ジオクチルオキシ−５，５'−ジ−第三ブトキサニリド、２，２'−ジドデシルオ
キシ−５，５'−ジ第三ブトキサニリド、２−エトキシ−２'−エチルオキサニリド、Ｎ，Ｎ'−ビス（３−ジメチルアミノプロピル）オキサミド、２−エトキシ−５−第三ブチル
−２'−エトキサニリド及びその２−エトキシ−２'−エチル−５，４'−ジ−第三ブトキ
サニリドとの混合物、ｏ−及びｐ−メトキシ−二置換オキサニリドの混合物並びにｏ−及びｐ−エトキシ−二置換オキサニリドの混合物。
【００７０】
２．８．２−（２−ヒドロキシフェニル）−１，３，５−トリアジン、
例えば２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，
５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【００７１】
３．金属奪活剤、
例えばＮ，Ｎ'−ジフェニルオキサミド、Ｎ−サリチラル−Ｎ'−サリチロイルヒドラジン、Ｎ，Ｎ'−ビス（サリチロイル）ヒドラジン、Ｎ，Ｎ'−ビス（３，５−ジ第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセチルア
ジポイルジヒドラジド、Ｎ，Ｎ'−ビス（サリチロイル）オキサリルジヒドラジド、Ｎ，
Ｎ'−ビス（サリチロイル）チオプロピオニルジヒドラジド。
【００７２】
４．ホスフィット及びホスホナイト
例えばトリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジクミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトール）ジホスフィット、トリステアリルソルビトールトリホスフィット、テトラキス（２，４−ジ−第三ブチルフェニル）４，４'−ビフェニレンジホスホナイト、６−イソオクチルオキシ−２，４，８，１０−
テトラ第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２'，２"−ニトリロ［トリエチルトリス（３，３'，５，５'−テトラ−第三ブチル−１，１'−ビフェニル−２，２'−ジイル）ホスフィット］、２−エチルヘキシル（３，３'，５，５'−テトラ−第三ブチル−１，１'−ビフェニル−２，２'−ジイル）ホスフィット、５−ブチル−５−エチル−２−（２，４，６−トリ−第三ブチル−フェノキシ）−１，３，２−ジオキサホスフィラン。
下記のホスフィットは特に好ましい。
トリス（２，４−ジ−第三ブチルフェニル）ホスフィット〔チバ−ガイギー社製のイルガフォス１６８（Ｉｒｇａｆｏｓ１６８）（登録商標名）〕、トリス（ノニルフェニル）ホスフィット、
【化６】
2009536678.tif 000007
【化７】
2009536678.tif 000008
【化８】
2009536678.tif 000009
【００７３】
５．ヒドロキシルアミン、
例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
【００７４】
６．ニトロン
例えばＮ−ベンジル−アルファ−フェニルニトロン、Ｎ−エチル−アルファ−メチル−ニトロン、Ｎ−オクチル−アルファ−ヘプチルニトロン、Ｎ−ラウリル−アルファ−ウンデシルニトロン、Ｎ−テトラデシル−アルファ−トリデシルニトロン、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタデシルニトロン、Ｎ−オクタデシル−アルファ−ヘキサデシルニトロン、水素化獣脂アミンから誘導されたＮ，Ｎ−ジアルキルヒドロキシルアミンから誘導されたニトロン。
【００７５】
７．チオ相乗剤、
例えばジラウリルチオジプロピオネート又はジステアリルチオジプロピオネート。
【００７６】
８．過酸化物掃去剤、
例えばβ−チオジプロピオン酸エステル、例えばラウリル、ステアリル、ミリスチル又はトリデシルエステル、メルカプトベンゾイミダゾール又は２−メルカプトベンゾイミダゾール亜鉛塩、亜鉛ジブチルジチオカルバメート、ジオクタデシルジスルフィド、ペンタエリトリトールテトラキス（β−ドデシルメルカプト）プロピオネート。
【００７７】
９．ポリアミド安定剤、
例えば、沃化物及び／又は燐化合物及び二価マンガン塩と組み合わせた銅塩。
【００７８】
１０．塩基性補助安定剤
例えばメラミン、ポリビニルピロリドン、ジシアンジアミド、トリアリルシアヌレート、尿素誘導体、ヒドラジン誘導体、アミン、ポリアミド、ポリウレタン、高級脂肪酸のアル
カリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテココレート。
【００７９】
１１．核剤、
例えば無機物質、例えば滑石、金属酸化物、例えば二酸化チタン又は酸化マグネシウム、好ましくはアルカリ土類金属の燐酸塩、炭酸塩又は硫酸塩；有機化合物、例えばモノ−又はポリカルボン酸及びその塩、例えば４−第三ブチル安息香酸、アジピン酸、ジフェニル酢酸、コハク酸ナトリウム又は安息香酸ナトリウム；ポリマー状化合物、例えばイオン性コポリマー（イオノマー）。特に好ましいものは、１，３：２，４−ビス（３'，４'−ジメチルベンジリデン）ソルビトール、１，３：２，４−ジ（パラメチルジベンジリデン）ソルビトール及び１，３：２，４−ジ（ベンジリデン）ソルビトールである。
【００８０】
１２．充填材及び強化剤、
例えば炭酸カルシウム、珪酸塩、ガラス繊維、ガラス球、アスベスト、滑石、陶土、雲母、硫酸バリウム、金属酸化物及び水酸化物、カーボンブラック、黒鉛、木粉及び他の天然産品の細粉又は繊維、合成繊維。
【００８１】
１３．その他の添加剤、
例えば可塑剤、潤滑剤、乳化剤、顔料、レオロジー添加剤、触媒、流れ調整剤、蛍光増白剤、防炎加工剤、帯電防止剤及び発泡剤。
【００８２】
１４．ベンゾフラノン及びインドリノン、
例えば米国特許第４３２５８６３号明細書；米国特許第４３３８２４４号明細書；米国特許第５１７５３１２号明細書；米国特許第５２１６０５２号明細書；米国特許第５２５２６４３号明細書；ドイツ国特許出願公開第４３１６６１１号明細書；ドイツ国特許出願公開第４３１６６２２号明細書；ドイツ国特許出願公開第４３１６８７６号明細書；欧州特許出願公開第０５８９８３９号明細書又は欧州特許出願公開第０５９１１０２号明細書に開示されたもの、又は３−［４−（２−アセトキシエトキシ）フェニル］−５，７−ジ−第三ブチルベンゾフラノ−２−オン、５，７−ジ−第三ブチル−３−［４−（２−ステアロイルオキシエトキシ）フェニル］ベンゾフラノ−２−オン、３，３'−ビス［５，７−
ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチル−ベンゾフラノ−２−オン、３−（３，５−ジメチル−４−ピバロイルオキシフェニル）−５，７−ジ−第三ブチル−ベンゾフラノ−２−オン、３−（３，４−ジメチルフェニル）−５，７−ジ−第三ブチル−ベンゾフラノ−２−オン、３−（２，３−ジメチルフェニル）−５，７−ジ−第三ブチル−ベンゾフラノ−２−オン。
【００８３】
慣用の添加剤は、例えば有機ポリマー（成分（ａ））の質量に対して、０．００１ないし１０質量％、好ましくは０．００１ないし５質量％の量で組成物中に存在する。
【００８４】
付加的に１種以上の下記の成分を含有する組成物が好ましい
（ｂ−ＩＩＩ）充填材又は強化剤、
（ｂ−ＩＶ）顔料、
（ｂ−Ｖ）光安定剤、
（ｂ−ＶＩ）加工添加剤（ｐｒｏｃｅｓｓｉｎｇ  ａｇｅｎｔ）、
（ｂ−ＶＩＩ）酸化防止剤、
（ｂ−ＶＩＩＩ）Ｃａ、Ｍｇ、ＺｎもしくはＡｌの無機又は有機塩、又はＣａ、Ｍｇ、Ｚｎ又はＡｌの酸化物、
（ｂ−ＩＸ）テルペン誘導体。
【００８５】
成分（ｂ−ＩＩＩ）ないし（ｂ−ＶＩＩＩ）の例は、参照することによって本書に組み込まれている米国特許出願公開第２００３−０２３６３２５号明細書において詳細に開示される。
【００８６】
成分（ｂ−ＩＩＩ）は、例えば炭酸カルシウム、シリカ、ガラス繊維、ガラス球、滑石、陶土、雲母、硫酸バリウム、金属酸化物及び水酸化物、カーボンブラック、黒鉛、木粉及び他の天然産品の細粉、合成繊維及びカルシウムステアレート又は亜鉛ステアレートのような充填材として使用される金属ステアレート；ポリブタジエン、ポリイソプレン、ポリオクテナマー（ｐｏｌｙｏｃｔｅｎａｍｅｒ）のような不飽和有機ポリマー、又はステアリン酸、オレイン酸、リノール酸もしくはリノレン酸のような不飽和酸；及び酸化ポリエチレン又は酸化ポリプロピレンのような更なるポリマーを包含する。
【００８７】
成分（ｂ−ＩＶ）は、例えばカーボンブラック、二酸化チタン（例えば１０００μｍないし１０ｎｍの粒子サイズの範囲であり得及び所望により表面処理し得るアナターゼ又はルチル）又は非農業用途（例えばカーボンブラック、茶、銀、赤、緑）にしばしば使用される他の有機もしくは無機着色顔料である。
【００８８】
成分（ｂ−Ｖ）は、好ましくはヒンダードアミン光安定剤（ＨＡＬＳ）又は紫外線吸収剤である。好ましいヒンダードアミン光安定剤の例は、また参照することによって本書に組み込まれており及び米国特許第１０／２５７，３３９号に相当する国際公開第０１／９２３９２号パンフレットにおいて例えば成分（Ａ）、（Ｂ）及び（Ｃ）として開示されるそれらの化合物である。
【００８９】
成分（ｂ−ＶＩ）は、例えば滑り防止／粘着防止添加剤、可塑剤（例えばポリグリコール）、蛍光増白剤、帯電防止剤、発泡剤又は加工安定剤である。
【００９０】
成分（ｂ−ＶＩＩ）は、例えばフェノール系酸化防止剤である。
【００９１】
成分（ｂ−ＶＩＩＩ）は、例えば金属ステアレート、例えばカルシウムステアレート又は亜鉛ステアレート；又は酸化亜鉛（粒子サイズにおいては、例えば１０００μｍから１０ｎｍの間に分布し得及び所望により表面処理し得る）である。
【００９２】
成分（ｂ−ＩＸ）として使用されるポリテルペン樹脂は、天然又は合成由来であり得る。それらは市販されているか又は既知の方法に従い調製され得る。
【００９３】
ポリテルペン樹脂は、例えば非環式テルペン又は環式テルペン、例えば単環式テルペン又は二環式テルペンをベースとする。ポリテルペン炭化水素をベースとしたポリテルペンが好ましい。
【００９４】
非環式テルペンの例は、以下のものである
テルペン炭化水素、例えば、
ミルセン（ｍｙｒｃｅｎｅ）、オシメン（ｏｃｉｍｅｎｅ）及びベータ−ファルネセン（ｆａｒｎｅｓｅｎｅ）；
テルペンアルコール、例えば、
ジヒドロミルセノール（２，６−ジメチル−７−オクテノ−２−オール）、ゲラニオール（３，７−ジメチル−トランス−２，６−オクタジエノ−１−オール）、ネロール（３，７−ジメチル−シス−２，６−オクタジエノ−１−オール）、リナロール（３，７−ジメチル−１，６−オクタジエノ−３−オール）、ミルセノール（２−メチル−６−メチレン
−７−オクテノ−２−オール）、ラバンデュオール（ｌａｖａｎｄｕｌｏｌ）、シトロネロール（３，７−ジメチル−６−オクテノ−１−オール）、トランス−トランス−ファルネソール（３，７，１１−トリメチル−２，６，１０−ドデカトリエノ−１−オール）及びトランス−ネロリドール（３，７，１１−トリメチル−１，６，１０−ドデカトリエノ−３−オール）；
テルペンアルデヒド及びアセタール、例えば、
シトラル（３，７−ジメチル−２，６−オクタジエナ−１−アール）（ｃｉｔｒａｌ（３，７−ｄｉｍｅｔｈｙｌ−２，６−ｏｃｔａｄｉｅｎ−１−ａｌ））、シトラルジエチルアセタール（３，７−ジメチル−２，６−オクタジエナ−１−アールジエチルアセタール）（ｃｉｔｒａｌ  ｄｉｅｔｈｙｌ  ａｃｅｔａｌ（３，７−ｄｉｍｅｔｈｙｌ−２，６−ｏｃｔａｄｉｅｎ−１−ａｌｄｉｅｔｈｙｌ  ａｃｅｔａｌ））、シトロネラール（３，７−ジメチル−６−オクテナ−１−アール）（ｃｉｔｒｏｎｅｌｌａｌ（３，７−ｄｉｍｅｔｈｙｌ−６−ｏｃｔｅｎ−１−ａｌ））、シトロネリルオキシアセトアルデヒド及び２，６，１０−トリメチル−９−ウンデセナール；
テルペンケトン、例えば
タゲトン（ｔａｇｅｔｏｎｅ）、ソラノン（ｓｏｌａｎｏｎｅ）及びゲラニルアセトン（６，１０−ジメチル−５，９−ウンデカジエノ−２−オン）；
テルペン酸及びエステル、例えば、
シス−ゲラン酸、シトロネル酸、ゲラニルエステル類（ゲラニルホルメート、ゲラニルアセテート、ゲラニルプロピオネート、ゲラニルイソブチレート及びゲラニルイソバレレートを含む）、ネリルエステル類（ネリルアセテートを含む）、リナリルエステル類（リナリルホルメート、リナリルアセテート、リナリルプロピオネート、リナリルブチレート及びリナリルイソブチレート）、ラバンジュリル（ｌａｖａｎｄｕｌｙｌ）エステル類（ラバンジュリルアセテートを含む）、シトロネリルエステル（シトロネリルホルメート、シトロネリルアセテート、シトロネリルプロピオネート、シトロネリルイソブチレート、シトロネリルイソバレレート及びシトロネリルチグレート）；及び
窒素含有不飽和テルペン誘導体、例えば
シス−ゲラン酸ニトリル及びシトロネル酸ニトリル。
【００９５】
環式テルペンの例は、以下のものである
環式テルペン炭化水素、例えば
リモネン（１，８−ｐ−メタジエン）、アルファ−テルピネン、ガンマ−テルピネン（１，４−ｐ−メンタジエン）、テルピノレン、アルファ−フェランドレン（１，５−ｐ−メンタジエン）、ベータ−フェランドレン、アルファ−ピネン（２−ピネン）、ベータ−ピネン（２（１０）−ピネン）、カンフェン、３−カレン、カリオフィレン、（＋）−バレンセン、ツジョプセン（ｔｈｕｊｏｐｓｅｎｅ）、アルファ−セドレン、ベータ−セドレン及びロンギフォレン；
環式テルペンアルコール及びエーテル、例えば
（＋）−ネオイソ−イソプレゴール、イソプレゴール（８−ｐ−メンテノ−３−オール）、アルファ−テルピネオール（１−ｐ−メンテノ−８−オール）、ベータ−テルピネオール、ガンマ−テルピネオール、デルタ−テルピネオール及び１−テルピネノ−４−オール（１−ｐ−メンテノ−４−オール）；
環式テルペンアルデヒド及びケトン、例えば
カルボン（１，８−ｐ−マンタジエノ−６−オン）、アルファ−イオノン（Ｃ13Ｈ20Ｏ）、ベータ−イオノン（Ｃ13Ｈ20Ｏ）、ガンマ−イオノン（Ｃ13Ｈ20Ｏ）、  イロン（アルファ−、ベータ−、ガンマ−）（Ｃ14Ｈ22Ｏ）、ｎ−メチルイオノン（アルファ−、ベータ−、ガンマ−）（Ｃ14Ｈ22Ｏ）、イソメチルイオノン（アルファ−、ベータ−、ガンマ−）（Ｃ14Ｈ22Ｏ）、アリルイオノン（Ｃ16Ｈ24Ｏ）、  プソイドイオノン（ｐｓｅｕｄｏｉｏｎｏｎｅ）、ｎ−メチルプソイドイオノン、イソメチルプソイドイオノン、ダマスコン（１−（２，６，６−トリメチルシコヘキセニル−２−ブテノ−１−オン（ｄａｍａ
ｓｃｏｎｅｓ（１−（２，６，６−ｔｒｉｍｅｔｈｙｌｃｙｃｏｈｅｘｅｎｙｌ）−２−ｂｕｔｅｎ−１−ｏｎｅｓ）；ベータ−ダマセノン（１−（２，６，６−トリメチル−１，３−シクロハジエニル）−２−ブテノ−１−オン））、ヌートカトン（５，６−ジメチル−８−イソプロペニルビシクロ［４．４．０］−１−デセノ−３−オン）（ｎｏｏｔｋａｔｏｎｅ（５，６−ｄｉｍｅｔｈｙｌ−８−ｉｓｏｐｒｏｐｅｎｙｌｂｉｃｙｃｌｏ［４．４．０］−１−ｄｅｃｅｎ−３−ｏｎｅ））及びセドリルメチルケトン（Ｃ17Ｈ26Ｏ）を含む；及び
環式テルペンエステル、例えば
アルファ−テルピニルアセテート（１−ｐ−メンテニ−８−イルアセテート）、ノピルアセテート（（−）−２−（６，６−ジメチルビシクロ［３．１．１］ヘプテ−２−エニ−２−イル）エチルアセテート）及びクシミルアセテート（ｋｈｕｓｙｍｉｌ  ａｃｅｔａｔｅ）。
【００９６】
更に適するテルペン誘導体は、Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，第４版（１９９４年），第２３巻，８３３ないし８８２頁において見出し得る。
【００９７】
ポリテルペンの基礎をなし得るテルペンの好ましい例は、トリシクレン、アルファ−ピネン、アルファ−フェンケン、カンフェン、ベータ−ピネン、ミルセン、シス−ピナン、シス／トランス−ｐ−８−メンテン、トランス−２−ｐ−メンテン、ｐ−３−メンテン、トランス−ｐ−メンテン、３−カレン、シス−ｐ−メンタン、１，４−シネオール、１，８−シネオール、アルファ−テルピネン、ｐ−１−メンテン、ｐ−４（８）−メンテン、リモネン、ｐ−シメン、ガンマ−テルピネン、ｐ−３，８−メンタジエン、ｐ−２，４（８）−メンタジエン及びテルピノレンである。
【００９８】
成分（ｂ−ＩＸ）の更なる例は、構造的に下記のようなテルペンに関する脂環式化合物である。
アルコール、例えば、
５−（２，２，３−トリメチル−３−シクロペンテニ−１−イル）−３−メチルペンタノ−２−オール；
アルデヒド、例えば、
２，４−ジメチル−３−シクロヘキセンカルボキサルデヒド（２，４−ｄｉｍｅｔｈｙｌ−３−ｃｙｃｌｏｈｅｘｅｎｅ  ｃａｒｂｏｘａｌｄｅｈｙｄｅ）、４−（４−メチル−３−ペンテニ−１−イル）−３−シクロヘキセンカルボキサルデヒド及び４−（４−ヒドロキシ−４−メチルペンチル）−３−シクロヘキセンカルボキサルデヒド；
ケトン、例えば、
シベトン、ジヒドロジャスモン（３−メチル−２−ペンチル−２−シクロペンテノ−１−オン）、シス−ジャスモン（３−メチル−２−（２−シス−ペンテニ−１−イル）−２−シクロペンテノ−１−オン）、５−シクロヘキサデセノ−１−オン、  ２，３，８，８−テトラメチル−１，２，３，４，５，６，７，８−オクタヒドロ−２−ナフタレニルメチルケトン及び３−メチル−２−シクロペンテノ−２−オール−１−オン；及び
エステル、例えば、
４，７−メタノ−３ａ，４，５，６，７，７ａ−ヘキサヒドロ−５−（又は６）−インデニルアセテート、アリル３−シクロヘキシルプロピオネート、メチルジヒドロジャスモネートメチル（３−オキソ−２−ペンチルシクロペンチル）アセテート。
【００９９】
本発明において使用されるポリテルペンは、同様に前述のテルペンと他の不飽和有機化合物との共重合に由来する。
【０１００】
成分（ｂ−ＩＸ）の他の例は、クマロン−インデン樹脂、ロジンなどのような不飽和コ
ールタール副産物ポリマーである。
【０１０１】
本発明の成分（ｂ−ＩＸ）は、好ましくはポリ−アルファ−ピネン、ポリ−ベータ−ピネン、ポリリモネン又はアルファ−ピネンのコポリマー、ベータ−ピネンのコポリマーもしくはリモネンのコポリマーから成る群から選択されるポリテルペン樹脂である。ポリ−ベータ−ピネンが特に好ましい。
【０１０２】
テルペンをベースとした炭化水素樹脂は、木及び柑橘類（ｃｉｔｒｕｓ）工業からそれぞれ得られる、アルファ−ピネン、ベータ−ピネン及びｄ−リモネンのような生成物に通常基づく。テルペンをベースとした樹脂は、１９３０年代半ば（Ｋｉｒｋ−Ｏｔｈｍｅｒ，Ｅｎｃｙｃｌｏｐｅｄｉａ  ｏｆ  Ｃｈｅｍｉｃａｌ  Ｔｅｃｈｎｏｌｏｇｙ，Ｊｏｈｎ  Ｗｉｌｅｙ  ＆  Ｓｏｎｓ，第４版（１９９４年）、第１３巻、７１７−７１８頁）から入手可能である。モノテルペンの重合は、塩化アルミニウムのような、フリーデル−クラフツ型触媒系を使用するカルボカチオン重合によって最も一般的に成し遂げられる（Ｋｉｒｋ−Ｏｔｈｍｅｒ，  Ｅｎｃｙｃｌｏｐｅｄｉａ  ｏｆ  Ｃｈｅｍｉｃａｌ  Ｔｅｃｈｎｏｌｏｇｙ，  Ｊｏｈｎ  Ｗｉｌｅｙ  ＆  Ｓｏｎｓ，第４版（１９９４年），第１巻，４５９頁）。
【０１０３】
一般に、本発明のポリテルペンは、１つ以上のテルペン単位を有する。それらは、好ましくは約４００ｇ／ｍｏｌないし約１４００ｇ／ｍｏｌの分子量を有する。
【０１０４】
成分（ａ）の例は、以下のものである：
１． モノオレフィン及びジオレフィンのポリマー、例えばポリプロピレン、ポリイソブ
チレン、ポリブテ−１−エン、ポリ−４−メチルペンテ−１−エン、ポリビニルシクロヘキサン、ポリイソプレン又はポリブタジエン、並びにシクロオレフィンのポリマー、例えばシクロペンテン又はノルボルネンのポリマー、ポリエチレン（所望により架橋され得る）、例えば高密度ポリエチレン（ＨＤＰＥ）、高密度且つ高分子量ポリエチレン（ＨＤＰＥ−ＨＭＷ）、高密度且つ超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）及び（ＵＬＤＰＥ）。
ポリオレフィン、即ち、先の段落で例示したモノオレフィンのポリマー、好ましくはポリエチレン及びポリプロピレンは、異なる方法により製造することができ、そして、特に下記の方法により製造することができる。
ａ）ラジカル重合（通常、高圧及び高温の下）。
ｂ）通常、周期律表の族ＩＶｂ、Ｖｂ、ＶＩｂ又はＶＩＩＩの１種以上の金属を含有する触媒を使用する触媒重合。これらの金属は、通常１種以上の配位子を有しており、典型的にはπ−又はσ−配位され得る酸化物、ハロゲン化物、アルコレート、エステル、エーテル、アミン、アルキル、アルケニル及び／又はアリールである。これらの金属錯体は、遊離の形態にあってもよいし又は基材上に、典型的には活性化塩化マグネシウム、三塩化チタン、アルミナ又は酸化珪素上に担持されていてもよい。これらの触媒は、重合媒体中に可溶性であってもよいし又は非可溶性であってもよい。前記触媒は重合の際に単独で使用し得、又は更なる活性剤、典型的には金属アルキル、金属ハイドライド、金属アルキルハライド、金属アルキルオキシド若しくは金属アルキルオキサンを使用してもよい（前記金属は、周期律表の族Ｉａ，ＩＩａ及び／又はＩＩＩａの元素である。）。活性剤は、更なるエステル、エーテル、アミン又はシリルエーテル類を用いて都合良く変性され得る。これらの触媒系は、通常、フィリップス（Ｐｈｉｌｌｉｐｓ）、スタンダード オイル インディアナ（Ｓｔａｎｄａｒｄ Ｏｉｌ Ｉｎｄｉａｎａ）、チーグラー（−ナッタ）［Ｚｉ
ｅｇｌｅｒ（−Ｎａｔｔａ）］触媒、ＴＮＺ［デュポン（ＤｕＰｏｎｔ）］、メタロセン又はシングルサイト（ｓｉｎｇｌｅ ｓｉｔｅ）触媒（ＳＳＣ）と呼ばれる。
【０１０５】
２． １．で記述したポリマーの混合物、例えばポリプロピレンとポリイソブチレンとの
混合物、ポリプロピレンとポリエチレンとの混合物（例えばＰＰ／ＨＤＰＥ、ＰＰ／ＬＤＰＥ）及び異なる種類のポリエチレンの混合物（例えばＬＤＰＥ／ＨＤＰＥ）。
【０１０６】
３． モノオレフィンとジオレフィンとの互いの又はその他のビニルモノマーとのコポリ
マー、例えばエチレン／プロピレンコポリマー、直鎖状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣ様エチレン／ノルボルネン）、エチレン／１−オレフィンコポリマー（この場合、１−オレフィンはその場で発生する）；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー、エチレン／ビニルアルコールコポリマー（ＥＶＯＨ）又はエチレン／アクリル酸コポリマー及びそれらの塩（イオノマー）、並びに例えばヘキサジエン、ジシクロテンタジエン又はエチリデンノルボルネンなどエチレンとプロピレン及びジエンとのターポリマー；並びの前記コポリマーの互いの混合物及び前記コポリマーと上記１．において記載したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互又はランダムポリアルキレン／一酸化炭素コポリマー並びにそれらの他のポリマー例えばポリアミドとの混合物。
【０１０７】
４． 炭化水素樹脂（例えば炭素原子数５ないし９）及びその水素化変性体（例えば粘着
付与剤）及びポリアルキレンと澱粉との混合物。
【０１０８】
前記１．ないし４．からのホモポリマー及びコポリマーは、シンジオタクチック、アイソタクチック、ヘミ−アイソタクチック又はアタクチックを含むどのような立体構造を有していてもよく、アタクチックポリマーが好ましい。ステレオブロックポリマーも含まれる。
【０１０９】
５． ポリスチレン、ポリ（ｐ−メチルスチレン）、ポリ（α−メチルスチレン）。
【０１１０】
６．  スチレン、α−メチルスチレン、ビニルトルエンの全ての異性体、特にｐ−ビニルトルエン、エチルスチレンの全ての異性体、プロピルスチレン、ビニルビフェニル、ビニルナフタレン及びビニルアントラセン、並びにそれらの混合物を含むビニル芳香族モノマーから誘導された芳香族ホモポリマー又はコポリマー。ホモポリマー及びコポリマーは、シンジオタクチック、アイソタクチック、ヘミ−アイソタクチック又はアタクチックを含む如何なる立体構造をも有していてよい；アタクチックポリマーが好ましい。ステレオブロックポリマーもまた含まれる。
６ａ． 前述のビニル芳香族モノマー及び、エチレン、プロピレン、ジエン、ニトリル、
酸、無水マレイン酸、マレイミド、酢酸ビニル及び塩化ビニル又はアクリル酸誘導体及びそれらの混合物から選択されたコモノマーを包含するコポリマー、例えばスチレン／ブタジエン、スチレン／アクリロニトリル、スチレン／エチレン（インターポリマー）、スチ
レン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；高い耐衝撃性を有するスチレンコポリマーとその他のポリマー例えばポリアクリレート、ジエンポリマー又はエチレン／プロピレン／ジエンターポリマーとからなる混合物；及びスチレンのブロックコポリマー、例えばスチレン／ブタジエン／スチレン、スチレン／イソプレン／スチレン、スチレン／エチレン／ブチレン／スチレン又はスチレン／エチレン／プロピレン／スチレン。
６ｂ． 特にアタクチックポリスチレンを水素添加することにより製造され、しばしばポ
リビニルシクロヘキサン（ＰＶＣＨ）と記載されるポリシクロヘキシルエチレン（ＰＣＨＥ）を含む、上記６．において記載したポリマーの水素添加から誘導された水素添加された芳香族ポリマー。
６ｃ． 上記６ａ．において記載したポリマーの水素添加から誘導された水素添加された
芳香族ポリマー。
【０１１１】
ホモポリマー及びコポリマーは、シンジオタクチック、アイソタクチック、ヘミ−アイソタクチック又はアタクチックを含む如何なる立体構造をも有し得る；そこではアタクチックポリマーが好ましい。ステレオブロックポリマーもまた含まれる。
【０１１２】
７． スチレン又はα−メチルスチレンのようなビニル芳香族モノマーのグラフトコポリ
マー、例えばポリブタジエンに対するスチレン、ポリブタジエン−スチレンコポリマー又はポリブタジエン−アクリロニトリルコポリマーに対するスチレン；ポリブタジエンに対するスチレン及びアクリロニトリル（又はメタクリロニトリル）；ポリブタジエンに対するスチレン、アクリロニトリル及びメチルメタクリレート；ポリブタジエンに対するスチレン及び無水マレイン酸；ポリブタジエンに対するスチレン、アクリロニトリル及び無水マレイン酸又はマレイミド；ポリブタジエンに対するスチレン及びマレイミド；ポリブタジエンに対するスチレン及びアルキルアクリレート又はメタクリレート；エチレン／プロピレン／ジエンターポリマーに対するスチレン及びアクリロニトリル；ポリアルキルアクリレート又はポリアルキルメタクリレートに対するスチレン及びアクリロニトリル；アクリレート／ブタジエンコポリマーに対するスチレン及びアクリロニトリル、並びにそれらの６．において記載したコポリマーとの混合物、例えばＡＢＳ、ＭＢＳ、ＡＳＡ又はＡＥＳポリマーとして知られるコポリマー混合物。
【０１１３】
８． ハロゲン含有ポリマー例えばポリクロロプレン、塩化ゴム、イソブチレン−イソプ
レンの塩化及び臭化コポリマー（ハロブチルゴム）、塩化又はスルホクロル化ポリエチレン、エチレンと塩化エチレンとのコポリマー、エピクロロヒドリンホモ−及びコポリマー、特にハロゲン含有ビニル化合物のポリマー、例えばポリ塩化ビニル、ポリ塩化ビニリデン、ポリ弗化ビニル、ポリ弗化ビニリデン、並びにそれらのコポリマー、例えば塩化ビニル／塩化ビニルデン、塩化ビニル／酢酸ビニル又は塩化ビニリデン／酢酸ビニルコポリマー。
【０１１４】
９．  α，β−不飽和酸及びその誘導体から誘導されたポリマー例えばポリアクリレート及びポリメタクリレート；ブチルアクリレートを用いて耐衝撃性を改良したポリメチルメタクリレート、ポリアクリルアミド及びポリアクリロニトリル。
【０１１５】
１０． ９．において記載したモノマーの互いの又はその他の不飽和モノマーとのコポリ
マー、例えばアクリロニトリル／ブタジエンコポリマー、アクリロニトリル／アルキルアクリレートコポリマー、アクリロニトリル／アルコキシアルキルアクリレート又はアクリロニトリル／ハロゲン化ビニルコポリマー又はアクリロニトリル／アルキルメタクリレー
ト／ブタジエンターポリマー。
【０１１６】
１１． 不飽和アルコール及びアミン又はそのアシル誘導体又はそのアセタールから誘導
されたポリマー、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上記１．において記載したオレフィンとのそれらのコポリマー。
【０１１７】
１２． 環状エーテルのホモポリマー及びコポリマー、例えばポリアルキレングリコール
、ポリエチレンオキシド、ポリプロピレンオキシド又はそれらのビスグリシジルエーテルとのコポリマー。
【０１１８】
１３． ポリアセタール、例えばポリオキシメチレン及びコモノマーとしてエチレンオキ
シドを含有するそれらのポリオキシメチレン；熱可塑性ポリウレタン、アクリレート又はＭＢＳを用いて変性されたポリアセタール。
【０１１９】
１４． ポリフェニレンオキシド及びスルフィド、並びにポリフェニレンオキシドとスチ
レンポリマー又はポリアミドとの混合物。
【０１２０】
１５． 一方ではヒドロキシル基で末端閉鎖されたポリエーテル、ポリエステル又はポリ
ブタジエンと、他方では脂肪族又は芳香族ポリイソシアネートとから誘導されたポリウレタン、並びにその前駆物質。
【０１２１】
１６． ジアミン及びジカルボン酸から、及び／又はアミノカルボン酸又は対応するラク
タムから誘導されたポリアミド及びコポリアミド、例えばポリアミド４、ポリアミド６、ポリアミド６／６，６／１０，６／９，６／１２，４／６，１２／１２，ポリアミド１１、ポリアミド１２、ｍ−キシレンジアミンとアジピン酸から出発した芳香族ポリアミド；ヘキサメチレンジアミン及びイソフタル酸及び／又はテレフタル酸及び変性剤としてのエラストマーを用いて又は用いないで製造されたポリアミド、例えばポリ−２，４，４−トリメチルヘキサメチレンテレフタルアミド又はポリ−ｍ−フェニレンイソフタルアミド；及び更に、前記ポリアミドとポリオレフィン、オレフィンコポリマー、イオノマー又は化学的に結合された若しくはグラフトされたエラストマーとのブロックコポリマー；又はポリエーテル、例えばポリエチレングリコール、ポリプロピレングリコール又はポリテトラメチレングリコールとのブロックコポリマー；並びにＥＰＤＭ又はＡＢＳを用いて変性されたポリアミド又はコポリアミド；及び加工中に縮合されたポリアミド（ＲＩＭ−ポリアミド系）。
【０１２２】
１７． ポリ尿素、ポリイミド、ポリアミド−イミド、ポリエーテルイミド、ポリエステ
ルイミド、ポリヒダントイン及びポリベンゾイミダゾール。
【０１２３】
１８． ジカルボン酸及びジオールから、及び／又はヒドロキシカルボン酸又は対応する
ラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル基により末端閉鎖されたポリエーテルから誘導されたブロックコポリエーテルエステル；及びまたポリカーボネート又はＭＢＳを用いて変性されたポリエステル。
【０１２４】
１９． ポリカーボネート及びポリエステルカーボネート。
【０１２５】
２０． ポリケトン。
【０１２６】
２１． ポリスルホン、ポリエーテルスルホン及びポリエーテルケトン。
【０１２７】
２２． 一方ではアルデヒドと他方ではフェノール、尿素及びメラミンとから誘導された
架橋ポリマー、例えばフェノール／ホルムアルデヒド樹脂、尿素／ホルムアルデヒド樹脂及びメラミン／ホルムアルデヒド樹脂。
【０１２８】
２３． 乾性及び非乾性アルキド樹脂。
【０１２９】
２４． 飽和及び不飽和ジカルボン酸と多価アルコールと架橋剤としてのビニル化合物か
らのコポリエステルから誘導された不飽和ポリエステル樹脂、及びまた低燃性であるそのハロゲン含有変性体。
【０１３０】
２５． 置換アクリレート、例えばエポキシアクリレート、ウレタンアクリレート又はポ
リエステルアクリレートから誘導された架橋性アクリル樹脂。
【０１３１】
２６． メラミン樹脂、尿素樹脂、イソシアネート、イソシアヌレート、ポリイソシアネ
ート又はエポキシ樹脂を用いて架橋されたアルキド樹脂、ポリエステル樹脂及びアクリレート樹脂。
【０１３２】
２７． 脂肪族、脂環式、複素環式又は芳香族グリシジル化合物から誘導された架橋エポ
キシ樹脂、例えば、ビスフェノールＡ及びビスフェノールＦのジグリシジルエーテルの生成物（これらは、慣用の硬化剤、例えば酸無水物又はアミンを用いて、促進剤を用いて又は用いないで架橋される）。
【０１３３】
２８． 天然ポリマー、例えばセルロース、ゴム、ゼラチン及び化学的に変性されたそれ
らの同種の誘導体、例えば酢酸セルロース、セルロースプロピオネート及びセルロースブチレート、又はセルロースエーテル、例えばメチルセルロース；並びにロジン及びそれらの誘導体。
【０１３４】
２９． 上述のポリマーのブレンド（ポリブレンド）、例えばＰＰ／ＥＰＤＭ、ポリアミ
ド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【０１３５】
成分（ａ）は、好ましくは熱可塑性天然又は合成ポリマーである。
【０１３６】
成分（ａ）の好ましい例は以下のものである：
１）オレフィンモノマー、例えばエチレン及びプロピレン、また１−ブテン、１−ペンテン、１−ヘキセン又は１−オクテンのような高級１−オレフィンのホモ及びコポリマー。好ましくは、ポリエチレン、ＬＤＰＥ及びＬＬＤＰＥ 、ＨＤＰＥ及びポリプロピレンで
ある。
２）オレフィンモノマーと、ブタジエン、イソプレン及び環状オレフィン、例えばノルボルネンのようなジオレフィンモノマーとのホモ−及びコポリマー。
３）１種以上の１−オレフィン及び／又はジオレフィンと、一酸化炭素及び／又は、酢酸ビニル、ケトンビニル、スチレン、マレイン酸無水物及び塩化ビニルを含むがこれらに限定されない、他のビニルモノマーとのコポリマー。
４）ポリビニルアルコール
５）他の熱可塑性樹脂、例えばポリスチレン、スチレン−アクリロニトリルコポリマー、アクリロニトリル−ブタジエン−スチレンコポリマー、ポリ塩化ビニル、ポリ塩化ビニリデン、ポリ酢酸ビニル、ポリビニルブチラル、エチレン−ビニルアルコールコポリマー、ポリエチレンテレフタレート（ＰＥＴ）、ポリブチレンテレフタレート（ＰＢＴ）、液晶ポリエステル（ＬＣＰ’ｓ）、ポリアセタール（例えば、ＰＯＭ）、ポリアミド（ＰＡ）、ポリカーボネート、ポリウレタン及びポリフェニレンスルフィド（ＰＰＳ）；２種以上のそれらの樹脂から形成されるポリマーブレンド又はポリマー合金；及びガラス繊維、炭素繊維、半炭素繊維（ｓｅｍｉ−ｃａｒｂｏｎｉｚｅｄ  ｆｉｂｅｒ）、セルロース繊維及びガラスビーズ、難燃剤、発泡剤、抗微生物剤、架橋剤、微粉ポリオレフィン樹脂、ポリオレフィンワックス、エチレンビスアミドワックス、金属石鹸などのような充填材及びそのようなものを単独に又はこれらの樹脂に組み合わせて添加することによって得られる化合物。他方、熱硬化性樹脂の例は、熱硬化性樹脂、例えばエポキシ樹脂、メラミン樹脂及び不飽和ポリエステル樹脂；及びガラス繊維、炭素繊維、半炭素繊維、セルロース繊維及びガラスビーズ、難燃剤などのような充填材及びそのようなものを単独に又はこれらの樹脂に組み合わせて配合することによって得られる化合物を含み得る。
【０１３７】
ポリオレフィン、とりわけポリエチレンは、特に興味深い。
【０１３８】
本発明の好ましい態様によれば、成分（ａ）はポリオレフィンホモ−又はコポリマー、澱粉変性ポリオレフィン又は澱粉をベースとしたポリマー複合体、とりわけポリエチレン、ポリプロピレン、ポリエチレンコポリマー又はポリプロピレンコポリマーである。
【０１３９】
成分（ａ）の更に好ましい例は、
ポリエステル、熱可塑性脂肪族又は部分芳香族ポリエステルウレタン、脂肪族又は脂肪族−芳香族ポリエステルカーボネート及び脂肪族又は部分芳香族ポリエステルアミド、ポリビニルアルコール又はそのブレンドからなる群から選択される分解可能なポリマー；又は１種以上の上記ポリマーと天然又は変性澱粉、ポリサッカリド、リグニン、木粉、セルロース又はキチンとのブレンド；又は
グラフトポリマー
である。
【０１４０】
成分（ａ）の更なる例は、ポリエチレンスクシネート、ポリブチレンスクシネート、ポリブチレンスクシネート／アジペート、ポリブチレンスクシネート／カーボネート、ポリブチレンスクシネート／テレフタレート、ポリブチレンアジペート／テレフタレート、ポリテトラメチレンアジペート／テレフタレート、ポリブチレンアジペート／テレフタレート、ポリカプロラクトン、ポリ（ヒドロキシアルカノエート）、例えばポリ３−ヒドロキシブチレート、ポリ−３−ヒドロキシブチレート／オクタノエートコポリマー、ポリ−３−ヒドロキシブチレート／ヘキサノエート／デカノエートターポリマー、及びポリ乳酸である。
【０１４１】
分解可能なポリマーの例は、いくつかの論文、例えばＧ．Ｈｉｎｒｉｃｈｓｅｎ等、Ｍａｃｒｏｍｏｌ．Ｍａｔｅｒ．Ｅｎｇ．、２７６／２７７、１−２４  （２０００）及びＭ．Ｆｌｉｅｇｅｒ等、Ｆｏｌｉａ  Ｍｉｃｒｏｂｉｏｌ、４８（１）２７−４４（２００３）に挙げられる。分解可能なポリエステルの包括的な概要は、Ｂｉｏｐｌｏｙｍｅｒｓ，Ｖｏｌｕｍｅｓ，Ａ．Ｓｔｅｉｎｂｕｅｃｈｅｌ，Ｙ．Ｄｏｉ（第８版），Ｗｉｌｅｙ  ＶＣＨ，Ｗｅｉｎｈｅｉｍ（２００１）の第３ａ，３ｂ及び４に与えられる。
【０１４２】
熱可塑性脂肪族又は部分芳香族ポリエステルウレタン、脂肪族又は脂肪族−芳香族ポリエステルカーボネート及び脂肪族又は部分芳香族ポリエステルアミドの例は、例えば米国特許第６，３０７，００３号明細書で得られる。分解可能なポリウレタンの更なる例は、
米国特許第５，９６１，９０６号明細書及び米国特許第５，８９８，０４９号明細書で得られる。分解可能なポリエステルアミドの例は、米国特許第５，５１２，３３９号明細書で得られる。指定した米国特許は、参照することによって本書に組み込まれる。
【０１４３】
分解可能なポリマーの起源は、一般的な改質プラントにおける生産によるか又は発酵による化学的なものであり得る。
【０１４４】
成分（ｂ−Ｉ）は、好ましくは、有機ポリマー（＝成分（ａ））の質量に対し、０．００１ないし５質量％又は０．００５ないし５質量％、とりわけ０．１ないし３質量％の量で、該有機ポリマー中に存在する。
【０１４５】
成分（ｂ−ＩＩ）は、好ましくは、有機ポリマー（＝成分（ａ））の質量に対し、０．００５ないし５０質量％又は０．００５ないし１０質量％、とりわけ０．００５ないし５質量％の量で、該有機ポリマー中に存在する。
【０１４６】
成分（ｂ−ＩＩＩ）は、好ましくは、有機ポリマー（＝成分（ａ））の質量に対し、０．０５ないし８０質量％、とりわけ０．５ないし７０質量％の量で、該有機ポリマー中に存在する。
【０１４７】
成分（ｂ−ＩＶ）は、好ましくは、有機ポリマー（＝成分（ａ））の質量に対し、０．０５ないし４０質量％、とりわけ０．５ないし３０質量％の量で、該有機ポリマー中に存在する。
【０１４８】
成分（ｂ−Ｖ）は、好ましくは、有機ポリマー（＝成分（ａ））の質量に対し、０．０１ないし２０質量％、とりわけ０．０１ないし１０質量％の量で、該有機ポリマー中に存在する。
【０１４９】
成分（ｂ−ＶＩ）は、好ましくは、有機ポリマー（＝成分（ａ））の質量に対し、０．０５ないし１０質量％、とりわけ０．０５ないし５質量％の量で、該有機ポリマー中に存在する。
【０１５０】
成分（ｂ−ＶＩＩ）は、好ましくは、有機ポリマー（＝成分（ａ））の質量に対し、０．００１ないし４質量％、例えば０．００５ないし１質量％、とりわけ０．０１ないし０．３質量％の量で、該有機ポリマー中に存在する。
【０１５１】
成分（ｂ−ＶＩＩＩ）は、好ましくは、有機ポリマー（＝成分（ａ））の質量に対し、０．００５ないし５質量％、とりわけ０．０５ないし１質量％の量で、該有機ポリマー中に存在する。
【０１５２】
成分（ｂ−ＩＸ）は、好ましくは、有機ポリマー（＝成分（ａ））の質量に対し、０．０１ないし１０質量％、とりわけ０．０１ないし５質量％の量で、該有機ポリマー中に存在する。
【０１５３】
成分（ｂ−Ｉ）及び所望により（ｂ−ＩＩ）ないし（ｂ−ＩＸ）は、既知の方法により制御された形態で、例えば造形前又はその最中に、又は必要であれば続けて溶媒を蒸発させて、溶解させた又は分散させた化合物を有機ポリマー（＝成分（ａ））に塗布することによって取り込み得る。成分は、粉体、顆粒又は例えば２．５ないし２５質量％の濃度でこれらの成分を含有するマスターバッチの形態で、有機ポリマーに添加され得る。
【０１５４】
本発明の更なる態様は、上記に定義されるような非農業用品の製造のための
（ａ）有機ポリマー
（ｂ）
（ｂ−Ｉ）上記に定義されるような式（Ｉ）で表される化合物及び
（ｂ−ＩＩ）Ｆｅ、Ｃｅ、Ｃｏ、Ｍｎ又はＮｉの炭素原子数２ないし３６のカルボキシレートを含有する添加剤混合物を、該有機ポリマーの質量に対して、１０ないし７０％含有するマスターバッチである。
【０１５５】
好ましいのは、
（ａ）線状低密度ポリエチレン、
（ｂ）該直鎖状低密度ポリエチレンの質量に対し、（ｂ−Ｉ）ポリアクリル酸ナトリウム塩又はエチレン／メタクリル酸コポリマーのナトリウム塩及び（ｂ−ＩＩ）マンガンステアレートを含有する添加剤混合物３ないし６０質量％
を含有するマスターバッチである。
【０１５６】
更に好ましいのは、
（ａ）直鎖状低密度ポリエチレン、
（ｂ−Ｉ）該直鎖状低密度ポリエチレンの質量に対し、２ないし１０質量％のポリアクリル酸ナトリウム塩、
（ｂ−ＩＩ）該直鎖状低密度ポリエチレンの質量に対し、１ないし５質量％のマンガンステアレート、
（ｂ−ＩＩＩ）該直鎖状低密度ポリエチレンの質量に対し、２ないし１０質量％のカルシウムステアレート
を含有する、上記に定義されるようなマスターバッチである。
【０１５７】
また好ましいのは、
（ａ）直鎖状低密度ポリエチレン、
（ｂ−Ｉ）該直鎖状低密度ポリエチレンの質量に対し、３０ないし５０質量％のエチレン／メタクリル酸コポリマーのナトリウム塩、
（ｂ−ＩＩ）該直鎖状低密度ポリエチレンの質量に対し、１ないし５質量％のマンガンステアレート、
を含有する、上記に定義されるようなマスターバッチである。
【０１５８】
必要に応じて、成分（ｂ−Ｉ）及び所望により（ｂ−ＩＩ）ないし（ｂ−ＩＸ）は、有機ポリマー（＝成分（ａ））への配合前に互いにブレンドされる。それらは、重合前又はその最中に或いは架橋前に、有機ポリマーに添加され得る。
【０１５９】
本発明は特に、湿度の高い環境での分解が望まれるすべての場において有益である。本発明の添加剤混合物の使用は、上記の組成物から作られた物品が分解のために最終的に保管される場所の気候条件に応じ得る。
【０１６０】
本発明に従い作られた幾つかの例となる物品の概要は、以下のとおりである。典型的に、製品は、比較的長期の耐用年数とそのあとには、比較的短期間でその場で又は埋立地のいずれかで脆化及び崩壊が起きることが求められる。製品は、ポリオレフィン又は他の有機ポリマーを含むフィルム製品であり得る。
【０１６１】
適する非農業用品の例は、好ましくは食料品、飲料品又は化粧品のような消費製品のための包装材料；衛生用品及び医療用品である。
【０１６２】
非農業用品の更なる例は、ジオテキスタイル、埋立用カバー、工業用カバー、廃棄物用カバー（ｗａｓｔｅ  ｃｏｖｅｒ）、仮設足場用シート、建築用フィルム、シルトフェン
ス、建築用仮設収容施設建設物（ｂｕｉｌｄｉｎｇ  ｔｅｍｐｏｒａｒｙ  ｓｈｅｌｔｅｒ  ｃｏｎｓｔｒｕｃｔｉｏｎｓ）、使い捨ておむつ、使い捨て衣服などである。
【０１６３】
特に好ましい態様によれば、非農業用品はスーパーマーケットバッグ又はごみ袋のような包装材料である。
【０１６４】
本発明に従う非農業用品が建設地域に有用な場合、それは例えばジオメンブレン、ジオテキスタイル、ジオグリッド又は足場用フィルムであり得る。
【０１６５】
非農業用品は、フィルム、繊維、プロフィル、瓶、タンク、容器、シート、バッグ、発泡スチロールカップ、皿、ブリスター包装品、箱、梱包包装品（ｐａｃｋａｇｅ  ｗｒａｐｐｉｎｇ）及びテープからなる群から選択され得る。
【０１６６】
物品は、例えば射出成形、押出吹込成形、圧縮成形、回転成形（ｒｏｔｏ−ｍｏｌｄｉｎｇ）、スラッシュ成形、押出成形、フィルムキャスティング、フィルムブローイング、カレンダー成形、熱成形、スピニング又は回転成形（ｒｏｔａｔｉｏｎａｌ  ｃａｓｔｉｎｇ）によって形成し得る。
【０１６７】
前述の例の全てにおいて、本発明に従い作られた物品は、使用の間にその特性を維持し、及びその耐用年数後に分解するだろう。
【０１６８】
本発明の更に好ましい態様は、以下のものに関する。
Ａ）
（ａ）ポリエチレン
（ｂ−Ｉ）エチレン／メタクリル酸コポリマーのナトリウム塩、及び
（ｂ−ＩＩ）Ｍｎステアレート；
特に
（ａ）ポリエチレン
（ｂ−Ｉ）分子量２０００００ないし５０００００ｇ／ｍｏｌ、及びナトリウム塩の形態にあるエチレン／メタクリル酸コポリマーの−ＣＯＯＨ基のうち２０ないし４０％を有するエチレン／メタクリル酸コポリマーのナトリウム塩、及び
（ｂ−ＩＩ）Ｍｎステアレート；
又は
（ａ）ポリエチレン、
（ｂ−Ｉ）エチレン／メタクリル酸コポリマーのナトリウム塩、
（ｂ−ＩＩ）Ｍｎステアレート、及び
（ｂ−ＩＶ）カーボンブラック；
とりわけ
（ａ）ポリエチレン、
（ｂ−Ｉ）分子量２０００００ないし５０００００ｇ／ｍｏｌ、及びナトリウム塩の形態にあるエチレン／メタクリル酸コポリマーの−ＣＯＯＨ基のうち２０ないし４０％を有するエチレン／メタクリル酸コポリマーのナトリウム塩、及び
（ｂ−ＩＩ）Ｍｎステアレート、及び
（ｂ−ＩＶ）カーボンブラック；
又は
（ａ）ポリエチレン、
（ｂ−Ｉ）エチレン／メタクリル酸コポリマーのナトリウム塩、
（ｂ−ＩＩ）Ｍｎステアレート、及び
（ｂ−Ｖ）立体障害性アミン光安定剤；
とりわけ
（ａ）ポリエチレン、
（ｂ−Ｉ）分子量２０００００ないし５０００００ｇ／ｍｏｌ、及びナトリウム塩の形態にあるエチレン／メタクリル酸コポリマーの−ＣＯＯＨ基のうち２０ないし４０％を有するエチレン／メタクリル酸コポリマーのナトリウム塩、及び
（ｂ−ＩＩ）Ｍｎステアレート、及び
（ｂ−Ｖ）立体障害性アミン光安定剤；
又は
（ａ）ポリエチレン、
（ｂ−Ｉ）エチレン／メタクリル酸コポリマーのナトリウム塩、
（ｂ―ＩＩ）Ｍｎステアレート、
（ｂ−ＩＶ）カーボンブラック、及び
（ｂ−Ｖ）立体障害性アミン光安定剤；
とりわけ
（ａ）ポリエチレン、
（ｂ−Ｉ）分子量２０００００ないし５０００００ｇ／ｍｏｌ、及びナトリウム塩の形態にあるエチレン／メタクリル酸コポリマーの−ＣＯＯＨ基のうち２０ないし４０％を有するエチレン／メタクリル酸コポリマーのナトリウム塩、及び
（ｂ−ＩＩ）Ｍｎステアレート、
（ｂ−ＩＶ）カーボンブラック、及び
（ｂ−Ｖ）立体障害性アミン光安定剤；
又は
（ａ）ポリオレフィン、
（ｂ−Ｉ）ポリアクリル酸ナトリウム塩、及び
（ｂ−ＩＩ）Ｍｎステアレート；
又は
（ａ）ポリオレフィン、
（ｂ−Ｉ）ポリアクリル酸のナトリウム塩、
（ｂ−ＩＩ）Ｍｎステアレート、及び
（ｂ−ＶＩＩＩ）Ｃａステアレート；
又は
（ａ）ポリオレフィン、
（ｂ−Ｉ）ポリアクリル酸ナトリウム塩、
（ｂ−ＩＩ）Ｍｎステアレート、
（ｂ−Ｖ）立体障害性アミン光安定剤、及び
（ｂ−ＶＩＩＩ）Ｃａステアレート
を含有する組成物から作られる、上記のような非農業用品。
【０１６９】
（Ｂ）
（ａ）ポリオレフィン、
（ｂ−Ｉ）ポリアクリル酸のＮａ／Ｍｎ塩、
エチレン／アクリル酸コポリマーのＭｎ塩、
エチレン／アクリル酸コポリマーのＦｅ塩、
エチレン／アクリル酸コポリマーのカリウム塩、
エチレン／アクリル酸コポリマーのＭｎ／Ｆｅ塩、
エチレン／アクリル酸コポリマーのＫ／Ｍｎ塩、
エチレン／アクリル酸コポリマーのトリドデシルアンモニウム塩
エチレン／メタクリル酸コポリマーのＫ／Ｍｎ塩、又は
メチルメタクリレート／メタクリル酸コポリマーのＦｅ／Ｍｎ塩
を含有する組成物から作られる、上記のような非農業用品。
【０１７０】
Ｃ）
（ａ）ポリオレフィン、
（ｂ−Ｉ）ポリアクリル酸ナトリウム塩、
（ｂ−ＩＩ）Ｍｎステアレート、及び
（ｂ−ＶＩＩＩ）Ｃａステアレート；
又は
（ａ）ポリオレフィン、
（ｂ−Ｉ）ポリアクリル酸ナトリウム塩、
（ｂ−ＩＩ）Ｍｎ−ステアレート、及び
（ｂ−ＶＩ）ポリエチレングリコール
を含有する組成物から作られる、上記のような非農業用品。
【０１７１】
ポリアクリル酸の−ＣＯＯＨ基のうち１００％近くがナトリウム塩の形態であるポリアクリル酸ナトリウム塩が好ましい。このナトリウム塩は、好ましくは分子量２０００ないし６０００ｇ／ｍｏｌ、とりわけ４０００ないし６０００ｇ／ｍｏｌ又は４５００ないし５５００ｇ／ｍｏｌを有する。
【０１７２】
本発明の特に好ましい態様の例は、下記の特徴を有する分解可能なフィルムに関する：１）下記のものを含有する透明な１０ないし２５ミクロンの単一層又は三層の吹込みフィルム
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）
（ｂ−ＩＩ）マンガン（ＩＩ）ステアレート０．０５％ないし２％、とりわけ０．１４％、
（ｂ−ＩＩＩ）カルシウムステアレート０．１ないし５％、とりわけ０．４％、
（ｂ−Ｖ）チヌビン７８３（ＲＴＭ）1)０．０５ないし２％、とりわけ０．１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、及び
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７３】
２）下記のものを含有する透明な１０ないし２５ミクロンの単一層又は三層の吹込みフィルム
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）、
（ｂ−ＩＩ）マンガン（ＩＩ）ステアレート０．０５％ないし２％、とりわけ０．１４％、
（ｂ−ＩＩＩ）カルシウムステアレート０．１ないし５％、とりわけ０．４％、（ｂ−ＶＩ−１）ＳｉＯ2  ０．００００５ないし０．０００５％、とりわけ０．０００１ないし
０．０００２％、
（ｂ−ＶＩ−２）トリス（２，４−ジ−ｔ−ブチルフェニル）ホスフィット０．０５ないし４％、とりわけ０．１ないし０．５％、及び
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７４】
３）不透明な１０ないし２５ミクロンの単一層又は三層の吹込みフィルム：
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）チヌビン７８３（ＲＴＭ）1)０．１ないし２％、とりわけ０．４％ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７５】
４）不透明な１０ないし２５ミクロンの単一層又は三層の吹込みフィルム：
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）チマソーブ９４４（ＲＴＭ）2)０．１ないし２％、とりわけ０．４ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７６】
５）不透明な１０ないし２５ミクロンの単一層又は三層の吹込みフィルム：
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）光安定剤ＬＳ3) ０．１ないし２％、とりわけ０．４ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７７】
６）不透明な１０ないし２５ミクロンの単一層又は三層の吹込みフィルム：  
（ａ）直鎖状低密度ポリエチレン、
（ｂ−Ｉ）ｍ＝約５０、ｎ＝０を有するポリアクリル酸ナトリウム０．１ないし１％、とりわけ０．４％（好ましい分子量：約５１００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、（ｂ−ＶＩ−１）ＳｉＯ2  ０．００００５ないし０．０００５％、とりわけ０．０００１な
いし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７８】
７）下記のものを含有する透明な１０ないし２５ミクロンの単一層又は三層の吹込みフィルム：  
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−Ｖ）チヌビン７８３（ＲＴＭ）1)０．０５ないし２％、とりわけ０．１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、及び
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１７９】
８）下記のものを含有する透明な１０ないし２５ミクロンの単一層又は三層の吹込みフィルム：
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、及び
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１８０】
９）不透明な１０ないし２５ミクロンの単一層又は三層の吹込みフィルム：
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）チヌビン７８３（ＲＴＭ）1)０．１ないし２％、とりわけ０．４％ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１８１】
１０）不透明な１０ないし２５ミクロンの単一層又は三層の吹込みフィルム：
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）チマソーブ９４４（ＲＴＭ）2)０．１ないし２％、とりわけ０．４ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１８２】
１１）不透明な１０ないし２５ミクロンの単一層又は三層の吹込みフィルム： 
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−Ｖ）光安定剤ＬＳ3)０．１ないし２％、とりわけ０．４ないし１％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１８３】
１２）不透明な１０ないし２５ミクロンの単一層又は三層の吹込みフィルム：  
（ａ）直鎖状低密度ポリエチレン、
（ｂ−Ｉ）エチレン／メタクリル酸コポリマーのナトリウム塩０．１ないし５％、とりわけ１．６％（好ましい分子量：約２０００００ないし５０００００ｇ／ｍｏｌ）、
（ｂ−ＩＩ）マンガン（ＩＩ）ステアレート０．０５％ないし２％、とりわけ０．１４％、
（ｂ−ＩＶ）カーボンブラック０．１ないし２０％、とりわけ０．１ないし１０％、
（ｂ−ＶＩ−１）ＳｉＯ2  ０．００００５ないし０．０００５％、とりわけ０．０００
１ないし０．０００２％、
（ｂ−ＶＩ−２）トリス（２，４−ジ−ｔ−ブチルフェニル）ホスフィット０．０５ないし４％、とりわけ０．１ないし０．５％、
（ｂ−ＶＩＩ）オクタデシル−３−（３，５−ジ−第三ブチル−４−ヒドロキシフェニル）プロピオネート０．００１ないし４％、とりわけ０．０２ないし２％。
【０１８４】
上記に記載された好ましい態様において、“％”は、“直鎖状低密度ポリエチレン（＝成分（ａ））の質量に対する質量％”を意味する。
【０１８５】
カーボンブラックは、好ましくはマスターバッチ、例えばＰＬＡＳＢＬＡＫ  ＰＥ２６４２ＭＢ４０％ＬＤ（ＲＴＭ）の形態で添加される。
【０１８６】
1)チヌビン（Ｔｉｎｉｖｉｎ）（ＲＴＭ）７８３：
ポリ［［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノール］］と１−（２−ヒドロキシエチル）−２，２，６，６−テトラメチル−４−ヒドロキシピペリジン−コハク酸コポリマーの混合物。
2)チマソーブ（Ｃｈｉｍａｓｓｏｒｂ）（ＲＴＭ）９４４：
ポリ［［６−［（１，１，３，３−テトラメチルブチル）アミノ］−１，３，５−トリアジン−２，４−ジイル］［（２，２，６，６−テトラメチル−４−ピペリジル）イミノ］ヘキサメチレン［（２，２，６，６−テトラメチル−４−ピペリジル）イミノ］］
3)光安定剤ＬＳ：
【化９】
2009536678.tif 000010
【０１８７】
本発明の更なる態様は、有機ポリマーで作られている非農業用品の耐候性及び分解を制御するための方法に関するものであって、該方法は有機ポリマーに本書で定義されるような成分（ｂ−I）及び所望により（ｂ−II）ないし（ｂ−IＸ）を配合することを含む。
【０１８８】
本発明の別の態様は、食品包装における脱酸素剤としての上記で定義されるような成分（ｂ−I）と所望により成分（ｂ−ＩＩ）との組み合わせの使用に関する。
【実施例】
【０１８９】
以下の実施例は、本発明をより詳細に説明する。全てのパーセンテージ及び部は、特に指定のない限り、質量による。
【０１９０】
実施例１：エチレン／アクリル酸（５％）コポリマーマンガン塩の調製。
機械攪拌機、熱電対、滴下ろ過及び凝縮器を備える４口丸底フラスコに、ポリエチレン−コ−アクリル酸（５％）ナトリウム塩（アルドリッチ（Ａｌｄｒｉｃｈ）（ＲＴＭ）４２６６９５）１０．２ｇ及びテトラヒドロフラン（ＴＨＦ）４５０ｍＬを続いて投入した。混合物を還流温度に加熱し、次にＴＨＦ５０ｍＬ中塩化マンガン０．４３ｇの溶液を加えた。その後、反応混合物を冷却し、そして室温で２時間保持した。次に、水２００ｍＬを
反応混合物に注ぎ、そして形成した沈殿物を溶液をろ過することによって回収し、そして減圧で乾燥した。ピンク溶液９．４ｇを望ましい生成物として得た。
Ｍｎ質量％：１．９８
ｍ／ｎモル比：２／９８
融点：９８ないし１０７℃
【０１９１】
実施例２：Ｆｅ（ＩＩ）からのエチレン／アクリル酸（５％）コポリマー鉄塩の調製。
機械攪拌機、熱電対、滴下ろ過及び凝縮器を備える４口丸底フラスコに、ポリエチレン−コ−アクリル酸（５％）ナトリウム塩（アルドリッチ（Ａｌｄｒｉｃｈ）（ＲＴＭ）４２６７３３）８１．０ｇ及びテトラヒドロフラン（ＴＨＦ）３０００ｍＬを続いて投入した。混合物を還流するまで加熱し、次に水５０ｍＬ中７．７ｇのＦｅＳＯ4×７Ｈ2Ｏの溶液を加えた。反応混合物を、還流温度で１０分間保持した。室温まで冷却した後、水２００ｍＬを反応混合物に注ぎ、そして形成した沈殿物をろ過後分離し、そして水及びエタノールで洗浄した。真空で乾燥した後、望ましい生成物７５．５ｇをピンク−オレンジ固体として得た。
Ｆｅ質量％：２．１３
ｍ／ｎモル比：２／９８
融点：１００ないし１０７℃
【０１９２】
実施例３：鉄（ＩＩＩ）からのエチレン／アクリル酸（５％）コポリマー鉄塩の調製。
機械攪拌機、熱電対、滴下ろ過及び凝縮器を備える４口丸底フラスコに、ポリエチレン−コ−アクリル酸（５％）ナトリウム塩（アルドリッチ（Ａｌｄｒｉｃｈ）（ＲＴＭ）４２６７３３）７１．７ｇ及びテトラヒドロフラン３０００ｍＬを続いて投入した。混合物を還流するまで加熱し、次に水４０ｍＬ中６．６ｇのＦｅ（ＩＩＩ）Ｃｌ3×６Ｈ2Ｏの溶液を加えた。反応混合物を、還流温度で１時間保持した。ろ過後、沈殿物を水及びエタノールで洗浄した後分離した。真空で乾燥した後、望ましい生成物６８．１ｇをオレンジ固体として得た。
Ｆｅ質量％：１．５４
ｍ／ｎモル比：２／９８
融点：９４ないし１０４℃
【０１９３】
実施例４：エチレン／アクリル酸（２０％）コポリマーナトリウム／マンガン塩の調製。機械攪拌機、熱電対、滴下ろ過及び凝縮器を備える４口丸底フラスコに、ポリエチレン−コ−アクリル酸（２０％）（アルドリッチ（Ａｌｄｒｉｃｈ）（ＲＴＭ）１８１０４８；分子量：約１７２００ｇ／ｍｏｌ）２５．０ｇ及びテトラヒドロフラン５００ｍＬを続いて投入した。混合物を還流するまで加熱し、そして水１０ｍＬ中２．８ｇのＮａＯＨの溶液を加えた。次に、水５０ｍＬ中塩化マンガン４．４ｇの溶液を攪拌した混合物に素早く注いだ。沈殿物を室温まで冷却した後、ろ過によって分離し、そして水で洗浄した。真空で乾燥した後、望ましい生成物２５．６ｇをピンク固体として得た。
Ｍｎ質量％：３．４６
Ｎａ質量％：２．０１
Ｍｎ／Ｎａ原子比：１．０／１．４
ｍ／ｎモル比：９／９１
軟化点：２０８℃
【０１９４】
実施例５：Ｆｅ（ＩＩ）からのエチレン／アクリル酸（２０％）コポリマーナトリウム／鉄塩の調製。
化合物を、出発物質としてポリエチレン−コ−アクリル酸（２０％）（アルドリッチ（Ａｌｄｒｉｃｈ）（ＲＴＭ）１８１０４８；分子量：約１７２００ｇ／ｍｏｌ）を用いることによって実施例２に記載されるように調製した。
Ｆｅ質量％：５．９５
Ｎａ質量％：１．５６
Ｆｅ／Ｎａ原子比：１．０／０．６
ｍ／ｎモル比：９／９１
軟化点：１１５℃
融点：２１６℃
【０１９５】
実施例６：ポリアクリル酸ナトリウム／マンガン塩の調製。
機械攪拌機、熱電対、滴下ろ過及び凝縮器を備える４口丸底フラスコに、ポリアクリル酸ナトリウム塩（分子量：約５１００ｇ／ｍｏｌ；フルカ（Ｆｌｕｋａ）（ＲＴＭ）８１１３２）１００．０ｇ及び１：１のエタノール／水１０００ｍＬを続いて投入した。混合物を還流するまで加熱した。次に、水５０ｍＬ中７．４４ｇの塩化マンガンの溶液を混合物に素早く注ぎ、そして反応物を４８時間室温で攪拌した。
デカンテーションによって回収した粘性のピンク樹脂を減圧下乾燥し、そして望ましい生成物７６．９ｇを白色固体として得た。
Ｍｎ質量％：３．７９
Ｎａ質量％：１８．４
Ｍｎ／Ｎａ原子比：１．０／１１．７
軟化点：１４２℃
【０１９６】
実施例７：エチレン／アクリル酸（５％）コポリマートリドデシルアンモニウム塩の調製。
機械攪拌機、熱電対、滴下ろ過及び凝縮器を備える４口丸底フラスコに、ポリエチレン−コ−アクリル酸（アルドリッチ（Ａｌｄｒｉｃｈ）（ＲＴＭ）４２６７１７；分子量：２０００ｇ／ｍｏｌ未満）１０．０ｇ及びテトラヒドロフラン３００ｍＬを続いて投入した。混合物を還流するまで加熱し、そしてトリドデシルアミン３．６ｇを加えた。反応混合物を還流温度で１０分間保持した。室温まで冷却した後、水３００ｍＬを反応混合物に注ぎ、そして形成した沈殿物をろ過後分離し、そしてエタノールで洗浄した。減圧下７０℃のオーブン内で乾燥した後、望ましい生成物１２．５ｇを白色固体として得た。
ｍ／ｎモル比：２／９８
融点：９４℃
【０１９７】
実施例８：エチレン／アクリル酸（５％）コポリマーマンガン／鉄塩の調製。
機械攪拌機、熱電対、滴下ろ過及び凝縮器を備える４口丸底フラスコに、ポリエチレン−コ−アクリル酸（５％）（アルドリッチ（Ａｌｄｒｉｃｈ）（ＲＴＭ）４２６７１７；分子量：２０００ｇ／ｍｏｌ未満）３０．０ｇ及びテトラヒドロフラン１０００ｍＬを続いて投入した。混合物を還流するまで加熱し、そして水１０ｍＬ中０．８３ｇのＮａＯＨ溶液を加えた。このように、水２０ｍＬ中１．１ｇのＦｅ（ＩＩＩ）Ｃｌ3×６Ｈ2Ｏ及び０．５２ｇの塩化マンガンを還流温度で保持し反応混合物に注ぎ、そして反応させるために３０分放置した。室温に冷却した後、水２００ｍＬを反応混合物に注ぎ、そして形成した沈殿物をろ過後分離し、そして水及びエタノールで洗浄した。減圧下７０℃のオーブン内で乾燥した後、望ましい生成物２９．９ｇをピンク固体として得た。
Ｍｎ質量％：０．７４
Ｆｅ質量％：０．６８
Ｍｎ／Ｆｅ原子比：１．０／０．９
ｍ／ｎモル比：２／９８
融点：９５ないし１０３℃
【０１９８】
実施例９：エチレン／アクリル酸（５％）コポリマーカリウム／マンガン塩の調製。
機械攪拌機、熱電対、滴下ろ過及び凝縮器を備える４口丸底フラスコに、ポリエチレン−
コ−アクリル酸（５％）（アルドリッチ（Ａｌｄｒｉｃｈ）（ＲＴＭ）４２６７１７；分子量：２０００ｇ／ｍｏｌ未満）７０．０ｇ及びＴＨＦ１０００ｍＬを続いて投入した。混合物を還流するまで加熱し、そして水１０ｍＬ中３．２ｇのＫＯＨ溶液を加えた。次に、水２０ｍＬ中１．８ｇの塩化マンガンの溶液を、還流温度で１０分間攪拌下放置した混合物に素早く注いだ。室温まで冷却した後、水３００ｍＬを反応混合物に注ぎ、そして形成した沈殿物をろ過後分離し、そして水及びエタノールで洗浄した。減圧下７０℃のオーブン内で乾燥した後、望ましい生成物６９．０ｇをオフホワイト固体として得た。
Ｍｎ質量％：１．０６
K質量％：１．３８
Ｍｎ／Ｋ原子比：１．０／１．８
ｍ／ｎモル比：２／９８
融点：９５ないし１０５℃
【０１９９】
実施例１０：エチレン／アクリル酸（５％）コポリマーカリウム塩の調製。
機械攪拌機、熱電対、滴下ろ過及び凝縮器を備える４口丸底フラスコに、ポリエチレン−コ−アクリル酸（５％）（アルドリッチ（Ａｌｄｒｉｃｈ）（ＲＴＭ）４２６７１７；分子量：２０００ｇ／ｍｏｌ未満）７０．０ｇ及びＴＨＦ１０００ｍＬを続いて投入した。混合物を還流するまで加熱し、そして水１０ｍＬ中３．２ｇのＫＯＨ溶液を溶液に加えた。次に、混合物を、還流温度で１０分間攪拌下放置した。室温まで冷却した後、水３００ｍＬを反応混合物に注ぎ、そして形成した沈殿物をろ過後分離し、そして水及びエタノールで洗浄した。減圧下で乾燥した後、望ましい生成物６６．５ｇを白色固体として得た。K質量％：２．７７
ｍ／ｎモル比：２／９８
融点：９６ないし１０４℃
【０２００】
実施例１１：メチルメタクリレート／メタクリル酸コポリマー鉄／マンガン塩の調製。
機械攪拌機、熱電対、滴下ろ過及び凝縮器を備える４口丸底フラスコに、メタクリル酸コ−メチルメタクリレート（フルカ（Ｆｌｕｋａ）（ＲＴＭ）８１３５９；分子量：約３５０００ｇ／ｍｏｌ）７０．０ｇ及びＴＨＦ２５０ｍＬを続いて投入した。混合物を還流するまで加熱し、そして水１０ｍＬ中２．０ｇのＮａＯＨの溶液を溶液に加え、そして混合物を還流温度で２０分間攪拌下放置した。次に、水１０ｍＬ中２．７ｇのＦｅ（ＩＩＩ）Ｃｌ3×６Ｈ2Ｏ及び１．３ｇの塩化マンガンの溶液を、還流温度で１時間攪拌下反応するために放置した混合物に注いだ。このように、水７００ｍＬを反応混合物に注ぎ、そして形成したゴム状の沈殿物を室温で粗溶液から分離した。減圧下で乾燥した後、望ましい生成物６９．９ｇを微赤色固体として得た。
Ｆｅ質量％：０．７６
Ｍｎ質量％：０．７５
Ｆｅ／Ｍｎ原子比：１．０／１．０
ｍ／ｎモル比：１４／８６
融点：１６２ないし１８４℃
【０２０１】
実施例１２：ポリアクリル酸ナトリウム塩／カルシウムステアレート１：１の混合物の調製。
機械攪拌機、熱電対及び凝縮器を備える４口丸底フラスコに、ポリアクリル酸ナトリウム塩（分子量：約５１００ｇ／ｍｏｌ；フルカ（Ｆｌｕｋａ）（ＲＴＭ）８１１３２）４０．０ｇ及びカルシウムステアレート４０．０ｇを続いて投入した。混合物を１８０℃まで加熱し、７時間攪拌した。室温に冷却した後、望ましい混合物を白色固体として得た。
軟化点：１５９ないし１７９℃
【０２０２】
実施例１３：ポリアクリル酸ナトリウム塩／ポリエチレングリコール（ＭＷ３４００）の
１：１の混合物の調製。
機械攪拌機、熱電対及び凝縮器を備える４口丸底フラスコに、ポリアクリル酸ナトリウム塩（分子量約５１００ｇ／ｍｏｌ；フルカ（Ｆｌｕｋａ）（ＲＴＭ）８１１３２）４０．０ｇ及びポリエチレングリコール４０．０ｇ（分子量３４００ｇ／ｍｏｌ）及び水２５０ｍＬを続いて投入した。混合物を還流するまで加熱し、均質な溶液が得られるまで攪拌した。次に、溶液を減圧下で濃縮し、そして減圧下オーブン内で乾燥した。望ましい混合物を白色固体として得た。
軟化点：５８ないし６５℃
【０２０３】
実施例Ａ：直鎖状低密度ポリエチレン（ＬＬＤＰＥ）単一層フィルムの調製。
ターボ混合機（カッシア（Ｃａｃｃｉａ）（ＲＴＭ）、ラボ１０）において、表１に示される各々の添加剤の量を、トリス（２，４−ジ−ｔ−ブチルフェニル）ホスフィット０．１０質量％及びオクタデシル−３−（３，５−ジ−第三ブチル−４−ヒドロキシフェニル）プロピオネート０．０３２質量％を含有し、メルトインデックス１．１ｇ／１０分（１９０℃／２．１６ｋｇ）を有するＬＬＤＰＥダウレックス（Ｄｏｗｌｅｘ）（ＲＴＭ）ＮＧ５０５６−Ｇと混合した。混合物を、コマック（ＣＯＭＡＣ）（ＲＴＭ）二軸スクリュー押出機（直径＝３２；Ｌ／Ｄ＝３４）か又はＯ．Ｍ．Ｃ．二軸スクリュー押出機（直径＝１９；Ｌ／Ｄ＝２５）を使用して最高温度２１０℃で顆粒に押出した。続いて該顆粒を混合し、そして最高温度２１０℃で作動するブロー押出機（ドルチ（Ｄｏｌｃｉ）（ＲＴＭ））を使用して、１２μｍ厚のフィルムを調製するための最終組成物を得るために同じＬＬＤＰＥを用いて希釈した。表２はＬＬＤＰＥフィルムの最終組成物を示す。
【表１】
2009536678.tif 000011
【表２】
2009536678.tif 000012
【０２０４】
実施例Ｂ：ＬＬＤＰＥ単一層フィルムの調製。
ターボ混合機（カッシア（Ｃａｃｃｉａ）（ＲＴＭ）、ラボ１０）の中に、表３に示され
る各々の添加剤の量を、トリス（２，４−ジ−ｔ−ブチルフェニル）ホスフィット０．１０質量％及びオクタデシル−３−（３，５−ジ−第三ブチル−４−ヒドロキシフェニル）プロピオネート０．０３２質量％を含有し、メルトインデックス１．１ｇ／１０分（１９０℃／２．１６ｋｇ）を有するＬＬＤＰＥダウレックス（Ｄｏｗｌｅｘ）（ＲＴＭ）ＮＧ５０５６−Ｇと混合した。混合物を、コマック（ＣＯＭＡＣ）（ＲＴＭ）二軸スクリュー押出機（直径＝３２；Ｌ／Ｄ＝３４）を使用して最高温度２１０℃で顆粒に押出した。続いて該顆粒を混合し、そして最終組成物を得るために同じＬＬＤＰＥを用いて希釈しそして最高温度２１０℃で作動するブロー押出機（ドルチ（Ｄｏｌｃｉ）（ＲＴＭ））を使用して、１２μｍ厚の単一層フィルムに変形した。表４はＬＬＤＰＥフィルムの最終組成物を示す。
【表３】
2009536678.tif 000013
【表４】
2009536678.tif 000014
【０２０５】
実施例Ｃ：立体障害性アミン化合物を含有するＬＬＤＰＥ単一層フィルムの調製。
フィルムを実施例Ｂと同様に調製した。
【表５】
2009536678.tif 000015
チヌビン（Ｔｉｎｕｖｉｎ）（ＲＴＭ）７８３：
ポリ［［６−［（１，１，３，３−テトラメチルブチル）アミノ］−１，３，５−トリアジン−２，４−ジイル］［（２，２，６，６−テトラメチル−４−ピペリジル）イミノ］
ヘキサメチレン［（２，２，６，６−テトラメチル−４−ピペリジル）イミノ］］と１−（２−ヒドロキシエチル）−２，２，６，６−テトラメチル−４−ヒドロキシピペリジン−コハク酸コポリマーの混合物。
【表６】
2009536678.tif 000016
【０２０６】
実施例Ｄ：実施例Ｂと同様なＬＬＤＰＥ単一層フィルムの調製。
【表７】
2009536678.tif 000017
【表８】
2009536678.tif 000018
*)ポリ（エチレン−コ−メタクリル酸）ナトリウム塩の分子量は、約２０００００ないし５０００００ｇ／ｍｏｌであり、またポリ（エチレン−コ−メタクリル酸）の−ＣＯＯＨ基の約３５％はナトリウム塩の形態にある。コポリマーの約１０％は、メタクリル酸モノマーに基づく。適するポリ（エチレン−コ−メタクリル酸）ナトリウム塩は、例えばシグマ−アンドリッチ（ＲＴＭ）社からＮｏ.４２６６９５下で入手可能である。
【０２０７】
実施例Ｅ：ＬＬＤＰＥ単一層フィルムの調製。
ターボ混合機（カッシア（Ｃａｃｃｉａ）（ＲＴＭ）、ラボ１０）において、表９に示される各々の添加剤の量を、トリス（２，４−ジ−ｔ−ブチルフェニル）ホスフィット０．１０質量％及びオクタデシル−３−（３，５−ジ−第三ブチル−４−ヒドロキシフェニル）プロピオネート０．０３２質量％を含有し、メルトインデックス１．１ｇ／１０分（１９０℃／２．１６ｋｇ）を有するＬＬＤＰＥダウレックス（Ｄｏｗｌｅｘ）（ＲＴＭ）ＮＧ５０５６−Ｇと混合した。混合物を、Ｏ．Ｍ．Ｃ（ＲＴＭ）二軸スクリュー押出機（直径＝１９；Ｌ／Ｄ＝２５）を使用して最高温度２１０℃で顆粒に押出した。続いて該顆粒を、最高温度２１０℃で作動するブロー押出機（ホルマック（Ｆｏｒｍａｃ）（ＲＴＭ））を使用して、１２μｍ厚の単一層フィルムに変形した。表９はＬＬＤＰＥフィルムの最
終組成物を示す。
【表９】
2009536678.tif 000019
【０２０８】
実施例Ｆ：オーブン暴露
実施例ＡないしＥのフィルムを、５０℃で稼働する固定オーブン（ｓｔａｔｉｃ  ｏｖｅｎ）（ヘレウス（Ｈｅｒａｅｕｓ）（ＲＴＭ）、６１２０ＵＴ型）内で暴露した。
評価パラメータ：
１）カルボニル増加（ｃａｒｂｏｎｙｌ  ｉｎｃｒｅｍｅｎｔ）（ＣＯ）：暴露時間の関数におけるカルボニル帯域増加（１７１０ｃｍ−１）の評価を、ＦＴ−ＩＲパーキン−エルマー（ＲＴＭ）スペクトルを用いてモニターした。
２）クラッキングまでの時間：フィルム試料の視覚的破損を、表面クラッキングの最初の証拠となる時間により評価した。
結果を表１０ないし１９に示す。
【表１０】
2009536678.tif 000020
これらの結果は、フィルム２における添加剤混合物が最も高い酸化度（すなわち、酸素の取り込み）を示すことを明らかに示している。
【表１１】
2009536678.tif 000021
これらの結果は、添加剤混合物を含有するフィルム２が最も早い分解を示すことを明らかにする。
【表１２】
2009536678.tif 000022
これらの結果は、フィルム３及び４における添加剤混合物が最も高い酸化度（すなわち、酸素の取り込み）を示すことを明らかに示している。
【表１３】
2009536678.tif 000023
これらの結果は、添加剤混合物を含有するフィルム３が最も早い分解を示し、またフィルム４はフィルム３と比較して分解速度は落ちるが、フィルム１よりかなり速度が速いことを明らかにしている。
【表１４】
2009536678.tif 000024
これらの結果は、フィルム５における添加剤混合物が最も高い酸化度（すなわち、酸素の取り込み）を示すことを明らかに示している。
【表１５】
2009536678.tif 000025
これらの結果は、添加剤混合物を含有するフィルム５が最も早い分解を示すことを明らかにする。
【表１６】
2009536678.tif 000026
これらの結果は、フィルム７及び８における添加剤混合物が最も高い酸化度（すなわち、酸素の取り込み）を示すことを明らかに示している。
【表１７】
2009536678.tif 000027
これらの結果は、添加剤混合物を含有するフィルム７及び８が最も早い分解を示すことを明らかにする。
【表１８】
2009536678.tif 000028
これらの結果は、フィルム９、１０及び１１における添加剤混合物が最も高い酸化度（すなわち、酸素の取り込み）を示すことを明らかに示している。
【表１９】
2009536678.tif 000029
これらの結果は、添加剤混合物を含有するフィルム９、１０及び１１が最も早い分解を示すことを明らかにする。
【０２０９】
実施例Ｇ：光暴露。
実施例ＡないしＥのフィルムを、６５００Ｗキセノンランプ（連続光サイクル、ブラックパネル温度＝６３℃）を備えるアトラス（ＡＴＬＡＳ）ウェザロメータ（Ｃｉ６５Ａ）で暴露した。
評価パラメータ：
１）カルボニル増加（ｃａｒｂｏｎｙｌ  ｉｎｃｒｅｍｅｎｔ）（ＣＯ）：暴露時間の関数におけるカルボニル帯域増加（１７１０ｃｍ−１）の評価を、ＦＴ−ＩＲパーキン−エルマー（ＲＴＭ）スペクトルを用いてモニターした。
２）クラッキングまでの時間：フィルム試料の視覚的破損を、表面クラッキングの最初の証拠となる時間により評価した。
結果を表２０ないし表２８に示す。
【表２０】
2009536678.tif 000030
これらの結果は、フィルム２における添加剤混合物が最も高い酸化度（すなわち、酸素の取り込み）を示すことを明らかに示している。
【表２１】
2009536678.tif 000031
これらの結果は、添加剤混合物を含有するフィルム２が最も速い分解を示すことを明らかにする。
【表２２】
2009536678.tif 000032
これらの結果は、フィルム３及び４における添加剤混合物が最も高い酸化度（すなわち、酸素の取り込み）を示すことを明らかに示している。
【表２３】
2009536678.tif 000033
これらの結果は、添加剤混合物を含有するフィルム３が最も速い分解を示すことを明らかにする。
【表２４】
2009536678.tif 000034
これらの結果は、フィルム５における添加剤混合物が最も高い酸化度（すなわち、酸素の取り込み）を示すことを明らかに示している。
【表２５】
2009536678.tif 000035
これらの結果は、添加剤混合物を含有するフィルム５が最も速い分解を示すことを明らかにする。
【表２６】
2009536678.tif 000036
これらの結果は、フィルム７及び８における添加剤混合物が最も高い酸化度（すなわち、酸素の取り込み）を示すことを明らかに示している。
【表２７】
2009536678.tif 000037
これらの結果は、添加剤混合物を含有するフィルム７及び８が最も速い分解を示すことを明らかにする。
【表２８】
2009536678.tif 000038
これらの結果は、添加剤混合物を含有するフィルム９、１０及び１１が最も早い分解を示すことを明らかにする。
【国際調査報告】
2009536678.tif 000041
2009536678.tif 000042
2009536678.tif 000043
2009536678.tif 000044